(57)【要約】      （修正有）【課題】色調、意匠性の選択の幅が広く、外観に応じた物性を有する三次元造形物を生産性よく製造することができる三次元造形物の製造方法、三次元造形物製造装置を提供すること、また、意匠性に優れ、外観に応じた物性を有する三次元造形物の提供。【解決手段】層１を積層することにより、三次元造形物を製造する三次元造形物の製造方法であって、前記三次元造形物の外表面の少なくとも一部を含む領域である第１の部位２を、インクジェット法により液体を吐出しその後硬化させることにより形成し、前記三次元造形物のうち前記第１の部位以外の部位の少なくとも一部の領域である第２の部位を、溶融した熱可塑性樹脂を含む熱可塑性組成物をノズルＭ８１から射出しその後固化させることにより形成する三次元造形物の製造方法。【選択図】図１
2016088004.tif 000002
【特許請求の範囲】
【請求項１】
層を積層することにより、三次元造形物を製造する三次元造形物の製造方法であって、
前記三次元造形物の外表面の少なくとも一部を含む領域である第１の部位を、インクジェット法により液体を吐出しその後硬化させることにより形成し、
前記三次元造形物のうち前記第１の部位以外の部位の少なくとも一部の領域である第２の部位を、溶融した熱可塑性樹脂を含む熱可塑性組成物をノズルから射出しその後固化させることにより形成することを特徴とする三次元造形物の製造方法。
【請求項２】
粒子を含む粒子含有組成物を用いて形成された層に、前記液体をインクジェット法により付与し、前記粒子間の隙間に前記液体を浸透させその後硬化させることにより前記第１の部位を形成する請求項１に記載の三次元造形物の製造方法。
【請求項３】
前記粒子含有組成物は、溶剤を含むものであり、
前記層に前記液体を付与する際には、当該層から前記溶剤が除去された状態とする請求項２に記載の三次元造形物の製造方法。
【請求項４】
前記粒子含有組成物は、前記溶剤として水系溶剤を含むものである請求項３に記載の三次元造形物の製造方法。
【請求項５】
前記粒子含有組成物は、さらにバインダーを含むものである請求項３または４に記載の三次元造形物の製造方法。
【請求項６】
前記熱可塑性組成物を用いて前記第２の部位を形成した後に、前記粒子含有組成物を用いて当該第２の部位の少なくとも一部を埋没させるように前記層を形成する請求項３ないし５のいずれか１項に記載の三次元造形物の製造方法。
【請求項７】
前記液体は、光硬化性樹脂を含むものである請求項１ないし６のいずれか１項に記載の三次元造形物の製造方法。
【請求項８】
前記熱可塑性樹脂は、ポリカーボネートを含むものであり、
前記液体は、アクリル系重合性化合物を含むものである請求項１ないし７のいずれか１項に記載の三次元造形物の製造方法。
【請求項９】
前記第１の部位の厚さは、０．０１ｍｍ以上１．０ｍｍ以下である請求項１ないし８のいずれか１項に記載の三次元造形物の製造方法。
【請求項１０】
前記熱可塑性組成物は、前記熱可塑性樹脂に加え、フィラーを含むものである請求項１ないし９のいずれか１項に記載の三次元造形物の製造方法。
【請求項１１】
層を積層することにより、三次元造形物を製造する三次元造形物製造装置であって、
硬化部の形成に用いる液体をインクジェット法により吐出する液体吐出手段と、
溶融した熱可塑性樹脂を含む熱可塑性組成物を付与する熱可塑性組成物付与手段とを有することを特徴とする三次元造形物製造装置。
【請求項１２】
請求項１ないし１０のいずれか１項に記載の三次元造形物の製造方法を用いて製造されたものであることを特徴とする三次元造形物。
【請求項１３】
請求項１１に記載の三次元造形物製造装置を用いて製造されたものであることを特徴とする三次元造形物。
【請求項１４】
三次元造形法を用いて製造された三次元造形物であって、
外表面の少なくとも一部を含む領域である第１の部位が、硬化性樹脂の硬化物を含む材料で構成されたものであり、前記第１の部位以外の部位の少なくとも一部の領域である第２の部位が、熱可塑性樹脂を含む材料で構成されたものであることを特徴とする三次元造形物。
【発明の詳細な説明】
【技術分野】
【０００１】
本発明は、三次元造形物の製造方法、三次元造形物製造装置および三次元造形物に関する。
【背景技術】
【０００２】
従来より、例えば、三次元ＣＡＤソフト等で生成した三次元物体のモデルを基にして、三次元造形物を形成する方法が知られている。
【０００３】
三次元造形物を形成する方法として、積層法（三次元造形法）が知られている。積層法では、一般的に、三次元物体のモデルを多数の二次元断面層に分割した後、各二次元断面層に対応する断面部材を順次造形しつつ、断面部材を順次積層することによって三次元造形物を形成する。
【０００４】
積層法は、造形しようとする三次元造形物のモデルさえあれば、直ちに形成することが可能であり、造形に先立って金型を作成するなどの必要がないので、迅速にしかも安価に三次元造形物を形成することが可能である。また、薄い板状の断面部材を一層ずつ積層して形成するので、例えば内部構造を有する複雑な物体であっても、複数の部品に分けることなく一体の造形物として形成することが可能である。
【０００５】
このような積層法として、石膏の粉末に水を付与することにより石膏粒子を結合させ、三次元造形物を製造する技術が知られている（例えば、特許文献１参照）。
【０００６】
しかしながら、このような技術では、所望の色調の三次元造形物を得ることが困難であり、結果として、三次元造形物の意匠性を十分に優れたものとすることが困難であった。また、このような方法では、使用することのできる材料の選択の幅が比較的狭いため、製造される三次元造形物では、例えば、比重、硬度、弾性率、可撓性等の各種物性が、三次元造形物の外観から想像されるものと大きく異なり、三次元造形物の使用者等が違和感を覚えることがあった。
【先行技術文献】
【特許文献】
【０００７】
【特許文献１】特表２００３−５３１２２０号公報
【発明の概要】
【発明が解決しようとする課題】
【０００８】
本発明の目的は、色調、意匠性の選択の幅が広く、外観に応じた物性を有する三次元造形物を生産性よく製造することができる三次元造形物の製造方法、三次元造形物製造装置を提供すること、また、意匠性に優れ、外観に応じた物性を有する三次元造形物を提供することにある。
【課題を解決するための手段】
【０００９】
このような目的は、下記の本発明により達成される。
本発明の三次元造形物の製造方法は、層を積層することにより、三次元造形物を製造する三次元造形物の製造方法であって、
前記三次元造形物の外表面の少なくとも一部を含む領域である第１の部位を、インクジェット法により液体を吐出しその後硬化させることにより形成し、
前記三次元造形物のうち前記第１の部位以外の部位の少なくとも一部の領域である第２の部位を、溶融した熱可塑性樹脂を含む熱可塑性組成物をノズルから射出しその後固化させることにより形成することを特徴とする。
【００１０】
これにより、色調、意匠性の選択の幅が広く、外観に応じた物性を有する三次元造形物を生産性よく製造することができる三次元造形物の製造方法を提供することができる。
【００１１】
本発明の三次元造形物の製造方法では、粒子を含む粒子含有組成物を用いて形成された層に、前記液体をインクジェット法により付与し、前記粒子間の隙間に前記液体を浸透させその後硬化させることにより前記第１の部位を形成することが好ましい。
【００１２】
これにより、層の内部に固化部を形成することができ、その結果、当該固化部により粒子が結合した結合部を形成することができる。このようにして形成される結合部は、粒子と固化部（硬化部）とを含むものであるため、硬度や機械的強度に特に優れたものとなる。したがって、最終的に得られる三次元造形物は、機械的強度に特に優れ、不本意な変形がより確実に防止されたより信頼性の高いものとなる。
【００１３】
本発明の三次元造形物の製造方法では、前記粒子含有組成物は、溶剤を含むものであり、
前記層に前記液体を付与する際には、当該層から前記溶剤が除去された状態とすることが好ましい。
【００１４】
これにより、粒子含有組成物の取り扱い性（取り扱いのしやすさ）を特に優れたものとすることができ、三次元造形物の生産性を特に優れたものとすることができるとともに、最終的に得られる三次元造形物の寸法精度、機械的強度、信頼性は特に優れたものとなる。
【００１５】
本発明の三次元造形物の製造方法では、前記粒子含有組成物は、前記溶剤として水系溶剤を含むものであることが好ましい。
【００１６】
これにより、粒子含有組成物の流動性、粒子含有組成物を用いて形成される層の組成の均一性を特に優れたものとすることができる。また、水は層の形成後の除去が容易であるとともに、三次元造形物中に残存した場合においても悪影響を与えにくい。また、人体に対する安全性、環境問題の観点等からも有利である。
【００１７】
本発明の三次元造形物の製造方法では、前記粒子含有組成物は、さらにバインダーを含むものであることが好ましい。
【００１８】
これにより、三次元造形物の製造時における作業者の安全や、製造される三次元造形物の寸法精度のさらなる向上を図ることができる。
【００１９】
本発明の三次元造形物の製造方法では、前記熱可塑性組成物を用いて前記第２の部位を形成した後に、前記粒子含有組成物を用いて当該第２の部位の少なくとも一部を埋没させるように前記層を形成することが好ましい。
【００２０】
これにより、三次元造形物の寸法精度は特に優れたものとなる。また、三次元造形物の生産性を特に優れたものとすることができる。
【００２１】
本発明の三次元造形物の製造方法では、前記液体は、光硬化性樹脂を含むものであることが好ましい。
【００２２】
これにより、得られる三次元造形物の機械的強度や三次元造形物の生産性を特に優れたものとすることができるとともに、三次元造形物の製造時における不本意な変形をより効果的に防止することができる。
【００２３】
本発明の三次元造形物の製造方法では、前記熱可塑性樹脂は、ポリカーボネートを含むものであり、
前記液体は、アクリル系重合性化合物を含むものであることが好ましい。
【００２４】
これにより、前記熱可塑性樹脂を用いて形成された固化部と前記液体を用いて形成された固化部との密着性を特に優れたものとすることができ、三次元造形物の耐久性、信頼性を特に優れたものとすることができる。
【００２５】
本発明の三次元造形物の製造方法では、前記第１の部位の厚さは、０．０１ｍｍ以上１．０ｍｍ以下であることが好ましい。
【００２６】
これにより、より確実に三次元造形物を外観に応じた物性を有するものとしつつ、三次元造形物の色調、意匠性の選択の幅をより広いものとすることができる。また、第１の部位と第２の部位との密着性等を特に優れたものとし、三次元造形物の耐久性を特に優れたものとすることができる。
【００２７】
本発明の三次元造形物の製造方法では、前記熱可塑性組成物は、前記熱可塑性樹脂に加え、フィラーを含むものであることが好ましい。
【００２８】
これにより、三次元造形物全体としての機械的強度、信頼性を特に優れたものとすることができる。また、最終的に得られる三次元造形物の硬度の調整も好適に行うことができる。また、第２の部位の比重等を容易に調整することができ、高比重の三次元造形物を製造することができる等、三次元造形物の物性をより好適に調整することができる。
【００２９】
本発明の三次元造形物製造装置は、層を積層することにより、三次元造形物を製造する三次元造形物製造装置であって、
硬化部の形成に用いる液体をインクジェット法により吐出する液体吐出手段と、
溶融した熱可塑性樹脂を含む熱可塑性組成物を付与する熱可塑性組成物付与手段とを有することを特徴とする。
【００３０】
これにより、色調、意匠性の選択の幅が広く、外観に応じた物性を有する三次元造形物を生産性よく製造することができる三次元造形物製造装置を提供することができる。
【００３１】
本発明の三次元造形物は、本発明の三次元造形物の製造方法を用いて製造されたものであることを特徴とする。
【００３２】
これにより、意匠性に優れ、外観に応じた物性を有する三次元造形物を提供することができる。
【００３３】
本発明の三次元造形物は、本発明の三次元造形物製造装置を用いて製造されたものであることを特徴とする。
【００３４】
これにより、意匠性に優れ、外観に応じた物性を有する三次元造形物を提供することができる。
【００３５】
本発明の三次元造形物は、三次元造形法を用いて製造された三次元造形物であって、
外表面の少なくとも一部を含む領域である第１の部位が、硬化性樹脂の硬化物を含む材料で構成されたものであり、前記第１の部位以外の部位の少なくとも一部の領域である第２の部位が、熱可塑性樹脂を含む材料で構成されたものであることを特徴とする。
【００３６】
これにより、意匠性に優れ、外観に応じた物性を有する三次元造形物を提供することができる。
【図面の簡単な説明】
【００３７】
【図１】本発明の三次元造形物の製造方法の第１実施形態について、各工程を模式的に示す断面図である。
【図２】本発明の三次元造形物の製造方法の第１実施形態について、各工程を模式的に示す断面図である。
【図３】本発明の三次元造形物の製造方法の第１実施形態について、各工程を模式的に示す断面図である。
【図４】本発明の三次元造形物の製造方法の第１実施形態について、各工程を模式的に示す断面図である。
【図５】本発明の三次元造形物の製造方法の第２実施形態について、各工程を模式的に示す断面図である。
【図６】本発明の三次元造形物の製造方法の第２実施形態について、各工程を模式的に示す断面図である。
【図７】本発明の三次元造形物の製造方法の第２実施形態について、各工程を模式的に示す断面図である。
【図８】本発明の三次元造形物の製造方法の第２実施形態について、各工程を模式的に示す断面図である。
【図９】本発明の三次元造形物製造装置の好適な実施形態を模式的に示す断面図である。
【発明を実施するための形態】
【００３８】
以下、添付する図面を参照しつつ、本発明の好適な実施形態について詳細な説明をする。
【００３９】
《三次元造形物の製造方法》
まず、本発明の三次元造形物の製造方法について説明する。
［第１実施形態］
図１、図２、図３、図４は、本発明の三次元造形物の製造方法の第１実施形態について、各工程を模式的に示す断面図である。
【００４０】
図１、図２、図３、図４に示すように、本実施形態の三次元造形物１０の製造方法は、粒子１１および溶剤１２を含む粒子含有組成物（層形成用組成物）１’を用いて層１を形成する層形成工程（１ｂ、１ｃ、１ｄ、１ｈ、１ｉ、１ｊ、１ｎ、１ｏ）と、層１中に液体２’を浸透させその後硬化させることにより、層１中に固化部２（第１の固化部２Ａ）を形成する第１の固化部形成工程（１ｅ、１ｆ、１ｋ、１ｌ）と、溶融した熱可塑性樹脂を含む熱可塑性組成物２’’をノズルＭ８１から射出し、固化部２（第２の固化部２Ｂ）を形成する第２の固化部形成工程（１ａ、１ｇ、１ｍ）とを有し、これらの工程を順次繰り返し行い（１ｐ）、さらに、その後に、各層１を構成する粒子１１のうち、固化部２で結合していないものを除去する未結合粒子除去工程（１ｑ）を有している。
【００４１】
そして、三次元造形物１０の外表面の少なくとも一部を含む領域である第１の部位を、第１の固化部２Ａ（インクジェット法により液体２’を吐出しその後硬化させることにより形成される固化部２）として形成し、三次元造形物１０のうち前記第１の部位以外の部位の少なくとも一部の領域である第２の部位を、第２の固化部２Ｂ（溶融した熱可塑性組成物２’’をノズルＭ８１から射出しその後固化させることにより形成される固化部２）として形成する（１ｑ参照）。
【００４２】
このように、本実施形態では、三次元造形物１０の各部位を同一の方法で形成するのではなく、三次元造形物１０の部位に応じて、異なる方法で、固化部２を形成する。
【００４３】
これにより、各方法に応じた特長が相乗的に作用し、色調、意匠性の選択の幅が広く、外観に応じた物性を有する三次元造形物１０を生産性よく製造することができる。
【００４４】
より具体的には、最終的に得られる三次元造形物１０の外表面に対応する部位（第１の部位）を、インクジェット法により液体２’を吐出しその後硬化させて形成することにより、三次元造形物１０の生産性を優れたものとすることができる。また、インクジェット法では、吐出する液体２’として、例えば、種々の着色剤を含むものを好適に用いることができるため、三次元造形物１０の色調、意匠性の選択の幅を広げることができる。また、インクジェット法では、微細なパターンであっても再現性よく液体２’を付与することができるため、最終的に得られる三次元造形物１０の寸法精度を高いものとすることができる。特に、三次元造形物１０の外観に大きな影響を与える外表面の質感（色調や、表面の平坦度、表面粗さ、凹凸形状等）を優れたものとすることができ、例えば、三次元造形物が模型（人形、フィギュア等を含む）である場合に、その実物（模型により模された物）のような質感を表現することができる。
【００４５】
また、第１の部位以外の部位の少なくとも一部の領域（第２の部位）を、溶融した熱可塑性組成物２’’をノズルＭ８１から射出しその後固化させて形成することにより、三次元造形物１０全体としての各種物性（例えば、比重、硬度、弾性率、可撓性等）を所望の条件に好適に調整することができる。
【００４６】
これは、溶融した熱可塑性組成物２’’をノズルＭ８１から射出・固化して固化部２を形成する方法は、インクジェット法を用いて固化部２を形成する方法に比べて、固化部２形成用の材料中に各種添加剤を含む場合（特に、高い含有率で添加剤を含む場合）であっても、固化部２の安定的な形成が可能であることによる。
【００４７】
より具体的には、インクジェット法では、吐出する液体２’中に各種添加剤を加えた場合、液滴の吐出に与える影響が大きく、液体２’の組成に応じて、吐出条件の設定が必要となり、また、液滴量のばらつきが大きくなったり、液滴吐出の位置精度が低下したり、さらに、場合によっては、液滴吐出自体が不能になる等の問題があるが、溶融した熱可塑性組成物２’’をノズルＭ８１から射出・固化して固化部２を形成する方法では、熱可塑性組成物２’’が各種添加剤を含むものである場合（特に、高い含有率で添加剤を含む場合）であっても、材料（熱可塑性組成物２’’）を安定的に目的とする部位に供給することができる。また、後に詳述するように、通常、熱可塑性組成物２’’は、射出前においては、フィラメント状等の固体の状態保存されるものであるため、例えば、熱可塑性樹脂に比べて高比重の充填剤（例えば、金属材料等）等を含む場合であっても、熱可塑性組成物２’’が固体の状態においては、当該充填剤等の分散状態を良好なものとすることができる。また、このような熱可塑性組成物２’’は、通常、射出直前に溶融されノズルＭ８１から押し出されるものであり、射出時においても粘度が比較的高い状態であり、目的とする部位に付与された後は、比較的短時間で固化するものである。このようなことから、射出時や射出後の固化部２（第２の固化部２Ｂ）においても、当該充填剤等の分散状態を良好なものとして保持することができる。したがって、第２の部位における不本意な組成のばらつきを効果的に防止することができ、三次元造形物１０の物性を確実に所望の条件を満足するものとするができる。
【００４８】
以下、各工程について説明する。
≪第２の固化部形成工程≫
第２の固化部形成工程では、溶融した熱可塑性組成物２’’をノズルＭ８１から射出し、固化部２（第２の固化部２Ｂ）を形成する（１ａ、１ｇ、１ｍ参照）。
【００４９】
特に、１回目の第２の固化部形成工程では、ステージ（支持体）Ｍ４１の表面に、溶融した熱可塑性組成物２’’をノズルＭ８１から射出し、所定のパターンの固化部２（第２の固化部２Ｂ）を形成し（１ａ参照）、２回目以降の第２の固化部形成工程では、固化部２（第１の固化部２Ａ、第２の固化部２Ｂ）が設けられた層１上に、溶融した熱可塑性組成物２’’をノズルＭ８１から射出し、所定のパターンの固化部２（第２の固化部２Ｂ）を形成する（１ｇ、１ｍ参照）。
【００５０】
溶融状態の熱可塑性組成物２’’は、所定の部位に付与された後、温度が低下することにより固化し、固化部２（第２の固化部２Ｂ）となる。
【００５１】
本工程では、第２の固化部２Ｂとして、三次元造形物１０のうち第１の部位以外の部位の少なくとも一部の領域である第２の部位を形成する。
【００５２】
前述したように、溶融した熱可塑性組成物２’’をノズルＭ８１から射出しその後固化させて形成される固化部２（第２の固化部２Ｂ）を有することにより、三次元造形物１０の物性（例えば、比重、硬度、弾性率、可撓性等）を好適に調整することができ、三次元造形物１０を、その外観に応じた物性を有するものとして得ることができる。
【００５３】
また、本実施形態においては、２回目以降の第２の固化部形成工程（層１上に第２の固化部２Ｂを形成する工程）は、層１（第２の固化部２Ｂと接触すべき層１）から溶剤１２が除去された状態で行う。
【００５４】
これにより、本工程における層１の不本意な変形をより効果的に防止することができ、第２の固化部２Ｂの不本意な変形もより効果的に防止される。その結果、最終的に得られる三次元造形物１０の寸法精度、信頼性は特に優れたものとなる。
【００５５】
本工程では、フィラメント状（糸状）の熱可塑性組成物２’’を加熱、溶融し、ノズルＭ８１にから射出する。
なお、熱可塑性組成物２’’については、後に詳述する。
【００５６】
また、本工程では、ステージＭ４１の目的とする三次元造形物１０を製造する領域である第１の領域Ｍ４１１とは異なる領域である第２の領域Ｍ４１２にも、溶融状態の熱可塑性組成物２’’を付与し、これを固化させて、同一工程で形成する前記第２の固化部２Ｂと同じ高さの固化物６を形成する（１ａ、１ｇ、１ｍ参照）。当該固化物６は、後に詳述するように、層形成工程で形成すべき層１の厚さを決定するのに利用する。
【００５７】
特に、本実施形態では、固化物６は、複数の層１に対応するように、複数回の工程（１ａ、１ｇ、１ｍ、１ｐ参照）にわたって積み重ねるように形成されるものである。
【００５８】
これにより、複数の層１についてそれぞれ好適な厚さを決定することができ、三次元造形物１０全体としての寸法精度、機械的強度を特に優れたものとすることができる。
【００５９】
また、本実施形態では、数回の工程にわたって積み重ねるようにして形成された複数の固化物６は、いずれも同一形状、同一面積を有するものである。言い換えると、複数回の工程にわたって積み重ねるようにして形成された複数の固化物６のうち、任意の工程で形成されたものを第１の固化物とし、当該第１の固化物よりも後の工程で形成されたものを第２の固化物としたとき、平面視した際に、第２の固化物は、第１の固化物と重ならない領域を有さないものである。
【００６０】
このような構成であることにより、固化物６の不本意な変形（いわゆる、だれ等）をより効果的に防止することができ、固化部２の厚さと固化物６の厚さとの差をより小さいものとすることができ、三次元造形物１０全体としての寸法精度、機械的強度をさらに優れたものとすることができる。
【００６１】
≪層形成工程≫
層形成工程では、粒子１１および溶剤１２を含む粒子含有組成物（層形成用組成物）１’を用いて、所定の厚さを有する層１を形成する（１ｂ、１ｃ、１ｄ、１ｈ、１ｉ、１ｊ、１ｎ、１ｏ参照）。
【００６２】
特に、１回目の層形成工程では、固化部２（第２の固化部２Ｂ）が設けられたステージ（支持体）Ｍ４１上に、粒子１１および溶剤１２を含む層形成用組成物１’を用いて、所定の厚さを有する層１を形成し（１ｂ、１ｃ、１ｄ参照）、２回目以降の層形成工程では、層１（図示の構成では、結合部３が形成された層１）上に、粒子１１および溶剤１２を含む層形成用組成物１’を用いて、所定の厚さを有する新たな層１を形成する（１ｈ、１ｉ、１ｊ、１ｎ、１ｏ参照）。
なお、層形成用組成物（粒子含有組成物）１’については、後に詳述する。
【００６３】
本工程では、平坦化手段Ｍ４２としてのスキージーを用いて、層１を表面が平坦化されたものとして形成する。
【００６４】
なお、本工程においては、スキージー以外の平坦化手段（例えば、ローラー等）を用いてもよい。
【００６５】
また、本実施形態では、本工程で形成される層１中に、先に形成されている固化部２（第２の固化部２Ｂ）の少なくとも一部を埋没させるように行う（１ｃ、１ｉ、１ｏ参照）。
【００６６】
これにより、例えば、当該固化部２（本工程で層１に埋没する固化部２）の上面側に、後の工程で形成する固化部２の形状の安定性が向上する。また、本工程で形成する層１の高さ調整を好適に行うことができる。その結果、三次元造形物１０の寸法精度は特に優れたものとなる。また、三次元造形物１０の生産性を特に優れたものとすることができる。
【００６７】
また、例えば、当該固化部２（本工程で層１に埋没する固化部２）を埋没させる層１の当該固化部２（第２の固化部２Ｂ）に接触する部位に、後の工程で、第１の固化部２Ａを形成する場合に（１ｅ、１ｆ、１ｋ、１ｌ参照）、本工程で層１に埋没する固化部２と、第２の固化部２Ｂとの間で、不本意な高低差が生じることをより効果的に防止することができる。その結果、三次元造形物１０の寸法精度は特に優れたものとなる。
【００６８】
また、本工程では、本工程で埋没される固化部２（第２の固化部２Ｂ）の上面に層形成用組成物１’（特に、粒子１１）が残存しないように行うのが好ましい。
【００６９】
これにより、当該固化部２と、後の第１の固化部形成工程で形成される固化部２（第１の固化部２Ａ）との密着性の低下を防止することができる。また、美的外観が損なわれることを防止することができる。
【００７０】
本工程で埋没される固化部２（第２の固化部２Ｂ）の上面に層形成用組成物１’（特に、粒子１１）が残存しないようにするために、前述した固化物６を利用することができる。
【００７１】
すなわち、溶融した熱可塑性組成物２’’を用いて形成された固化物６の上面の高さに基づいて、本工程で形成する層１の厚さを決定することができる。
【００７２】
これにより、層形成用組成物１’の構成成分（例えば、粒子１１）が、本工程の終了時において本工程で埋没される固化部２（第２の固化部２Ｂ）の上面に不本意に残存することを防止することができる。その結果、その後の工程において、当該固化部２と、当該固化部２の上に新たに形成される固化部２との密着性を確実に優れたものとすることができる。その結果、最終的に得られる三次元造形物１０の機械的強度を特に優れたものとすることができる。また、任意の固化部２と当該固化部２上に形成される固化部２との間に、層形成用組成物１’を構成する粒子１１等が不本意に存在してしまうことによる三次元造形物１０の寸法精度の低下をより効果的に防止することができる。
【００７３】
特に、本実施形態では、層形成工程に際して、固化物６の上面に、平坦化手段Ｍ４２を当接させ、平坦化手段Ｍ４２が固化物６に当接した高さ（当接面）を基準に、所定の厚さの層１を形成している（１ｂ、１ｈ、１ｎ参照）。
【００７４】
これにより、簡易な構成で、上記のような問題の発生をより効果的に防止することができ、機械的強度、寸法精度の優れた三次元造形物１０を優れた生産性で製造することができる。
【００７５】
図示の構成では、本工程で形成される層１の厚さが、埋没する固化部２（第２の固化部２Ｂ）の厚さと同一であるが、本工程で形成される層１の厚さは、埋没する固化部２（第２の固化部２Ｂ）の厚さよりも小さいものであってもよい。例えば、平坦化手段Ｍ４２の高さ調整を、所定の押圧力で固化物６を押圧するように調整することにより、平坦化手段Ｍ４２に加わる応力を、固化部２や固化物６が存在しない部位では、固化部２や固化物６が存在する部位に比べて低いものとなり、平坦化手段Ｍ４２が形成する層１の高さを、本工程で埋没する固化部２よりも低いものとすることができる。これにより、本工程で埋没される固化部２の上面に加わる、平坦化手段Ｍ４２による押圧力を比較的大きいものとすることができ、本工程で埋没される固化部２の上面に層形成用組成物１’（特に、粒子１１）が残存することをより効果的に防止することができる。
【００７６】
なお、固化物６は、ステージＭ４１上の目的とする三次元造形物１０の実体部を構成する部位が形成される領域（第１の領域Ｍ４１１）に形成されたものであってもよいが、本実施形態では、第１の領域Ｍ４１１とは異なる第２の領域Ｍ４１２に形成されている。
【００７７】
これにより、平坦化手段Ｍ４２を当接させる際（新たに形成する層１の厚さを決定する際）等に、固化部２や目的とする三次元造形物１０の造形に係る層１に不本意な変形等が生じることをより確実に防止することができる。その結果、最終的に得られる三次元造形物１０の寸法精度、信頼性を特に優れたものとすることができる。
【００７８】
また、図示の構成では、第２の領域Ｍ４１２は、第１の領域Ｍ４１１の外周側に設けられている。
【００７９】
これにより、前述したような効果をより顕著に発揮させることができ、最終的に得られる三次元造形物１０の寸法精度、信頼性をさらに優れたものとすることができるとともに、三次元造形物１０の生産性を特に優れたものとすることができる。
【００８０】
特に、図示の構成では、平坦化手段Ｍ４２のステージＭ４１に対する相対的な移動方向について、第１の領域Ｍ４１１よりも上流側に第２の領域Ｍ４１２が設けられている。
【００８１】
これにより、平坦化手段Ｍ４２の相対的な高さ調整に引き続いて、平坦化手段Ｍ４２による層１の形成を効率よく行うことができ、三次元造形物１０の生産性を特に優れたものとすることができる。
【００８２】
また、本実施形態では、第１の領域Ｍ４１１に層形成用組成物１’を所定の厚みで付与した後、層形成用組成物１’中に含まれる溶剤１２を除去している（１ｄ、１ｊ参照）。
【００８３】
これにより、層１を構成する粒子１１の間に、溶剤１２等が存在しない空間４が形成される。この空間４は、後の第１の固化部形成工程で、液体２’を吸収する吸収部として機能する。
【００８４】
溶剤１２の除去は、いかなる条件で行うものであってもよいが、例えば、加熱処理、減圧処理、送風等により行うことができる。
【００８５】
溶剤１２の除去を加熱により行う場合、層１の構成材料等（粒子１１、溶剤１２等の種類等）により異なるが、加熱温度は、例えば、３０℃以上１００℃以下であるのが好ましく、６０℃以上９５℃以下であるのがより好ましい。温度範囲の上限としては、急激な気化による形状変化防止のため溶剤１２の沸点以下とすることが好ましい。
【００８６】
これにより、層１の構成材料等の不本意な変性や、層１等の不本意な変形等を防止ししつつ、効率よく溶剤１２を除去することができ、三次元造形物１０の生産性を特に優れたものとすることができる。
【００８７】
本工程で形成される層１の厚さは、特に限定されないが、例えば、２０μｍ以上５００μｍ以下であるのが好ましく、３０μｍ以上１５０μｍ以下であるのがより好ましい。
【００８８】
これにより、三次元造形物１０の生産性を十分に優れたものとしつつ、製造される三次元造形物１０における不本意な凹凸の発生等をより効果的に防止し、三次元造形物１０の寸法精度を特に優れたものとすることができる。
【００８９】
層形成工程における層形成用組成物１’の粘度は、５００ｍＰａ・ｓ以上１００００００ｍＰａ・ｓ以下であるのが好ましい。
【００９０】
これにより、本工程をより効率よく行うことができ、三次元造形物１０の生産性を特に優れたものとすることができる。なお、本明細書中において、粘度とは、Ｅ型粘度計（東京計器社製  ＶＩＳＣＯＮＩＣ  ＥＬＤ）を用いて２５℃において測定される値をいう。
【００９１】
≪第１の固化部形成工程≫
第１の固化部形成工程では、液体２’をインクジェット法により付与し（１ｅ、１ｋ参照）、その後、液体２’を硬化させる（１ｆ、１ｌ参照）ことにより、第１の固化部２Ａを形成する。
【００９２】
インクジェット法により液体２’を付与することにより、液体２’の付与パターンが微細な形状のものであっても再現性よく液体２’を付与することができる。その結果、最終的に得られる三次元造形物１０の寸法精度を高いものとすることができる。また、一般に、インクジェット法を用いて吐出する液体２’中には、各種着色剤等を好適に含ませることができる。このため、液体２’を用いて形成される固化部２（第１の固化部２Ａ）の色調を容易かつ確実に制御することができる。また、例えば、固化部２（第１の固化部２Ａ）の形成に、異なる複数種の液体２’を用いることにより、例えば、各部位での色調を異なるものとしたり、液体２’の着弾位置における複数種の液体２’の混合比率を調整することにより、限られた種類の液体２’を用いて表現することのできる色再現領域を広いものとすること（例えば、フルカラー表現）ができる。また、三次元造形物１０の外表面を含む第１の部位は、三次元造形物１０の外観に特に影響を与えやすい部位であるが、このような第１の部位をインクジェット法により形成することにより、三次元造形物１０の審美性を容易かつ確実に優れたものとすることができる。
【００９３】
特に、本実施形態では、溶剤１２が除去され、複数の粒子１１の間に空間４を有する状態の層１に固化部２（第１の固化部２Ａ）の形成に用いる液体２’をインクジェット法により付与し、当該層１中に液体２’を浸透させ（１ｅ、１ｋ参照）、その後、層１中に浸透した液体２’を硬化させる（１ｆ、１ｌ参照）。
【００９４】
これにより、層１の内部（粒子１１間の空間４であった部位）に固化部２（第１の固化部２Ａ）を形成することができ、その結果、当該固化部２（第１の固化部２Ａ）により粒子１１が結合した結合部３を形成することができる。このようにして形成される結合部３は、粒子１１と固化部２（第１の固化部２Ａ）とを含むものであるため、硬度や機械的強度に特に優れたものとなる。したがって、最終的に得られる三次元造形物１０は、機械的強度に特に優れ、不本意な変形がより確実に防止されたより信頼性の高いものとなる。
【００９５】
第１の部位（三次元造形物１０の外表面を含む領域として設けられた第１の固化部２Ａ）の厚さは、０．０１ｍｍ以上１．０ｍｍ以下であるのが好ましく、０．０２ｍｍ以上０．５ｍｍ以下であるのがより好ましい。
【００９６】
これにより、三次元造形物１０の表面の性状をより好適に制御しつつ、第２の部位の機能をより効果的に発揮させることができる。その結果、より確実に三次元造形物１０を外観に応じた物性を有するものとしつつ、三次元造形物１０の色調、意匠性の選択の幅をより広いものとすることができる。また、第１の部位と第２の部位との密着性等を特に優れたものとし、三次元造形物１０の耐久性を特に優れたものとすることができる。
【００９７】
また、本実施形態では、三次元造形物１０は、通常の使用形態において底面が視認されないもの（例えば、三次元造形物１０が支持台上に固定して用いられるものや、三次元造形物１０の重量が大きいもの等）であり、三次元造形物１０の外表面のうち通常の使用形態において視認されうる外表面全体が第１の固化部２Ａで構成された第１の部位である（１ｑ参照）。
【００９８】
このような構成であることにより、前述したような効果がより顕著に発揮され、三次元造形物１０全体としての審美性を特に優れたものとすることができる。
【００９９】
≪未結合粒子除去工程≫
そして、前記のような一連の工程を繰り返し行った後に（１ｐ参照）、後処理工程として、各層１を構成する粒子１１のうち、固化部２により結合していないもの（未結合粒子）を除去する未結合粒子除去工程（１ｑ参照）を行う。これにより、三次元造形物１０が取り出される。
【０１００】
本工程の具体的な方法としては、例えば、刷毛等で未結合粒子を払い除ける方法、未結合粒子を吸引により除去する方法、空気等の気体を吹き付ける方法、水等の液体を付与する方法（例えば、液体中に前記のようにして得られた積層体を浸漬する方法、液体を吹き付ける方法等）、超音波振動等の振動を付与する方法等が挙げられる。また、これらから選択される２種以上の方法を組み合わせて行うことができる。より具体的には、空気等の気体を吹き付けた後に、水等の液体に浸漬する方法や、水等の液体に浸漬した状態で、超音波振動を付与する方法等が挙げられる。中でも、前記のようにして得られた積層体に対し、水を含む液体を付与する方法（特に、水を含む液体中に浸漬する方法）を採用するのが好ましい。
【０１０１】
前述したような本発明の製造方法によれば、色調、意匠性の選択の幅が広く、外観に応じた物性を有する三次元造形物を生産性よく製造することができる。
【０１０２】
特に、本実施形態の三次元造形物の製造方法によれば、寸法精度等に優れた三次元造形物を効率よく製造することができる。
【０１０３】
［第２実施形態］
次に、本発明の三次元造形物の製造方法の第２実施形態について説明する。
【０１０４】
図５、図６、図７、図８は、本発明の三次元造形物の製造方法の第２実施形態について、各工程を模式的に示す断面図である。以下の説明では、前述した実施形態との相違点について中心的に説明し、同様の事項についての説明は省略する。
【０１０５】
図５、図６、図７、図８に示すように、本実施形態の三次元造形物１０の製造方法は、前述した実施形態と同様の工程を有しているが、層形成工程において形成する層１の厚さの決定方法が、前述した実施形態とは異なる。
【０１０６】
すなわち、本実施形態では、高さ計測手段Ｍ９により、溶融した熱可塑性組成物２’’を用いて形成された固化物６の高さ（厚さ）を計測し、その計測結果に基づいて、当該固化物６の形成後に新たに形成する層１の厚さを決定する。
【０１０７】
このような構成により、例えば、平坦化手段Ｍ４２を固化物６と接触させる必要がないため、平坦化手段Ｍ４２の不本意な摩耗や変形を防止することができ、平坦化手段Ｍ４２の長寿命化を図ったり、三次元造形物１０の製造装置のメンテナンスが容易になる等の効果が得られる。また、固化物６の面積が比較的小さい場合であっても、固化物６の高さ（厚さ）を正確に計測することができ、新たに形成する層１の厚さを適正に決定することができる。このため、固化物６の形成に用いる熱可塑性組成物２’’の使用量を削減することができ、三次元造形物１０の生産コストの低減、省資源の観点から好ましい。
【０１０８】
＜熱可塑性組成物（第２の固化部形成用材料）＞
次に、本発明の三次元造形物の製造に用いる熱可塑性組成物（第２の固化部形成用材料）について詳細に説明する。
【０１０９】
第２の固化部２Ｂの形成に用いられる熱可塑性組成物２’’は、加熱に溶融し、ノズルＭ８１から射出されるものである。
【０１１０】
（熱可塑性樹脂）
熱可塑性組成物２’’は、少なくとも熱可塑性樹脂を含むものである。
【０１１１】
熱可塑性組成物２’’を構成する熱可塑性樹脂としては、例えば、アクリロニトリル−ブタジエン−スチレン（ＡＢＳ）、ポリアクリレート、ポリオレフィン、環状オレフィンポリマー、ポリカーボネート、ポリアミド、ポリイミド、ポリエチレン、ポリブチレンテレフタレート、液晶ポリマー樹脂（ＬＣＰ）、ポリエーテルエーテルケトン（ＰＥＥＫ）、熱可塑性エラストマー（ＴＰＥ）、ポリスチレン、ポリ塩化ビニル、ポリスルホン、ポリウレタン、ポリエステル、エポキシ樹脂、シリコン樹脂、ジアリルフタレート樹脂、セルロースプラスチック、ロジン−変性マレイン酸樹脂、ポリカプロラクトン、ポリ（ラクチド−コ−グリコリド）、ポリラクチド、ポリ（ラクチド−コ−カプロラクトン）、ナイロン１２、ＰＰＳＦ（ポリフェニルサルフォン）、ＰＬＡ（ポリ乳酸）樹脂や、これらの共重合体等が挙げられ、これらから選択される１種または２種以上を組み合わせて用いることができる。
【０１１２】
中でも、熱可塑性樹脂としては、ポリカーボネートが好ましい。ポリカーボネートを用いることにより、第２の固化部２Ｂの耐衝撃性、耐熱性、難燃性等を特に優れたものとすることができる。また、ポリカーボネートは、溶融状態においても、フィラー（特に、金属材料等の高比重材料で構成されたフィラー）の分散安定性に優れている。また、ポリカーボネートは上記のような優れた特性を有する一方で、比較的安価で、三次元造形物１０の原料としてのコストパフォーマンスに優れている。
【０１１３】
また、ポリカーボネートは、アクリル系重合性化合物の重合体との親和性に優れているため、第１の固化部２Ａがアクリル系重合性化合物の重合体で構成されたものである場合（液体２’がアクリル系重合性化合物を含むものである場合）に、第１の固化部２Ａと第２の固化部２Ｂとの密着性を特に優れたものとすることができ、三次元造形物１０の耐久性、信頼性を特に優れたものとすることができる。
【０１１４】
（その他の成分）
熱可塑性組成物２’’は、熱可塑性樹脂以外の成分（その他の成分）を含むものであってもよい。例えば、顔料、染料等の各種着色剤；湿潤剤（保湿剤）；定着剤；防黴剤；防腐剤；酸化防止剤；紫外線吸収剤；キレート剤；ｐＨ調整剤；増粘剤；フィラー等を含むものであってもよい。
【０１１５】
特に、熱可塑性組成物２’’がフィラーを含むものであると、熱可塑性組成物２’’を用いて形成される第２の固化部２Ｂの機械的強度を特に優れたものとすることができ、最終的に得られる三次元造形物１０全体としての機械的強度、信頼性を特に優れたものとすることができる。また、熱可塑性組成物２’’を用いて形成される第２の固化部２Ｂの硬度を高めることができるため、最終的に得られる三次元造形物１０の硬度の調整も好適に行うことができる。また、熱可塑性組成物２’’がフィラーを含むものであると、熱可塑性組成物２’’、熱可塑性組成物２’’を用いて形成される第２の固化部２Ｂの比重を容易に調整することができる。例えば、インクジェット法により吐出される液体２’を用いて形成される固化部２（第１の固化部２Ａ）では、実現することが困難な高比重の固化部（第２の固化部２Ｂ）を容易に形成することができる。このように、三次元造形物１０の物性をより好適に調整することができる。
【０１１６】
フィラーとしては、例えば、各種金属材料（合金を含む）、金属化合物（例えば、金属酸化物、金属窒化物、金属炭化物等）、炭素材料（グラファイト、カーボンナノチューブ等）等を用いることができる。前述したような高比重の固化部を形成する場合は、金属材料であるのが好ましい。金属材料は、一般に高比重で強度にも優れているため、効果がより顕著に発揮される。
【０１１７】
一方、軽量化したい場合は、シリカバルーン、ガラスバルーン、シラスバルーンなどの中空材を用いることが望ましい。
【０１１８】
さらに、カーボンブラック、炭素繊維、金属粉、金属箔などを用いることで導電性を付与したり、フェライト系粒子、磁性酸化鉄などを用いることで磁性を付与することもできる。
【０１１９】
これにより、熱可塑性組成物２’’を用いて形成される第２の固化部２Ｂに所望の特性を付与することが容易にでき、前述したような効果をより顕著に発揮させることができる。
【０１２０】
フィラーの形状は、特に限定されず、球状、紡錘形状、針状、筒状、鱗片状等、いかなる形状であってもよく、また、不定形のものであってもよい。
【０１２１】
熱可塑性組成物２’’中におけるフィラーの含有率は、３０体積％以上９０体積％以下であるのが好ましく、５２体積％以上７４体積％以下であるのが好ましい。
【０１２２】
これにより、熱可塑性組成物２’’を用いて形成される第２の固化部２Ｂにおける不本意な組成のばらつきが生じることをより効果的に防止しつつ、前述したような効果をより顕著に発揮させることができる。
【０１２３】
第２の固化部形成工程において、熱可塑性組成物２’’を所望の部位に付与する際の熱可塑性組成物２’’の粘度は、１０Ｐａ・ｓ以上２０００Ｐａ・ｓ以下であるのが好ましく、５０Ｐａ・ｓ以上１０００Ｐａ・ｓ以下であるのがより好ましい。
【０１２４】
これにより、より確実に、所望の形状、パターンで熱可塑性組成物２’’を所望の部位に付与することができ、三次元造形物１０の寸法精度をより確実に優れたものとすることができる。また、三次元造形物１０の生産性を特に優れたものとすることができる。
【０１２５】
また、第２の固化部形成工程においてノズルＭ８１から熱可塑性組成物２’’を射出する際の熱可塑性組成物２’’の加熱温度は、熱可塑性組成物２’’の組成にもよるが、１００℃以上４００℃以下であるのが好ましく、１５０℃以上３００℃以下であるのがより好ましい。
【０１２６】
これにより、ノズルＭ８１から熱可塑性組成物２’’を射出する際の熱可塑性組成物２’’の粘度を好適なものとすることができ、より確実に、所望の形状、パターンで熱可塑性組成物２’’を所望の部位に付与することができ、また、溶融した熱可塑性組成物２’’が目的とする部位に付与された後に冷却固化するまでの時間を短いものとし、溶融状態の熱可塑性組成物２’’が他の部位（例えば、すでに形成されている固化部２等）に悪影響を与えることをより確実に防止することができる。その結果、三次元造形物１０の寸法精度、信頼性をより確実に優れたものとすることができるとともに、三次元造形物１０の生産性を特に優れたものとすることができる。
【０１２７】
熱可塑性組成物２’’は、加熱溶融した状態で、ノズルＭ８１から射出されるものであるが、加熱溶融前においては、フィラメント状（糸状）をなすものであるのが好ましい。
【０１２８】
これにより、必要時に加熱溶融する熱可塑性組成物２’’の量の制御が容易である。また、フィラメントの外周方向から熱可塑性組成物２’’を加熱すること等により、効率よく熱可塑性組成物２’’を溶融させることができる。このようなことから、省エネルギーの観点から好ましい。また、例えば、ロール状の部材の外周にフィラメント状（糸状）の熱可塑性組成物２’’を巻き付けておくことにより、必要時に、所望量の熱可塑性組成物２’’を送り出す操作を容易に行うことができる。また、熱可塑性組成物２’’の保管が容易となる。
【０１２９】
フィラメント状の熱可塑性組成物２’’の太さ（断面形状が円形である場合には、直径）は、０．１ｍｍ以上５ｍｍ以下であるのが好ましく、０．５ｍｍ以上３ｍｍ以下であるのがより好ましい。
【０１３０】
また、三次元造形物１０の製造には、複数種の熱可塑性組成物２’’を用いてもよい。
例えば、比重等の物性が異なる複数種の熱可塑性組成物２’’を用いることにより、三次元造形物１０全体としての物性をより好適に調整することができる。また、例えば、複数種の三次元造形物１０を製造する場合に、複数種の熱可塑性組成物２’’を使い分けることにより、多品種生産にも好適に対応することができる。
【０１３１】
＜液体（第１の固化部形成用液体）＞
次に、本発明の三次元造形物の製造に用いる液体（第１の固化部形成用液体）について詳細に説明する。
【０１３２】
液体（第１の固化部形成用液体）２’は、少なくとも第１の固化部（硬化部）２Ａの構成成分（前駆体を含む）を含むものである。
【０１３３】
（硬化性樹脂材料（重合性化合物））
液体２’は、硬化反応し得る樹脂材料（重合性化合物）を含むものである。
【０１３４】
これにより、形成される第１の固化部（硬化部）２Ａの強度、形状の安定性等を特に優れたものとすることができる。また、結合部３において、樹脂材料（重合性化合物）の反応生成物（硬化物）が、粒子１１を結合する結合剤として機能することができる。また、隣り合う層１間での固化部２同士の結合力を十分に大きいものとすることができる。このようなことから、三次元造形物１０の機械的強度を優れたものとし、三次元造形物１０の不本意な変形等を効果的に防止することができる。また、第１の固化部２Ａ（特に、三次元造形物１０の外表面を構成する第１の部位）の耐熱性が優れたものとなるため、三次元造形物１０に不本意な変形や、材料の不本意な変性、劣化が生じることをより効果的に防止することができ、三次元造形物１０の信頼性を優れたものとすることができる。
【０１３５】
硬化性樹脂材料（重合性化合物）としては、例えば、熱硬化性樹脂；可視光領域の光により硬化する可視光硬化性樹脂（狭義の光硬化性樹脂）、紫外線硬化性樹脂、赤外線硬化性樹脂等の各種光硬化性樹脂；Ｘ線硬化性樹脂等が挙げられ、これらから選択される１種または２種以上を組み合わせて用いることができる。
【０１３６】
特に、液体２’が、硬化性樹脂材料（重合性化合物）として、光硬化性樹脂を含むものである場合、得られる三次元造形物１０の機械的強度や三次元造形物１０の生産性を特に優れたものとすることができるとともに、三次元造形物１０の製造時における不本意な変形をより効果的に防止することができる。
【０１３７】
中でも、得られる三次元造形物１０の機械的強度や三次元造形物１０の生産性、液体２’の保存安定性等の観点から、特に、紫外線硬化性樹脂（重合性化合物）が好ましい。
【０１３８】
紫外線硬化性樹脂（重合性化合物）としては、紫外線照射により、光重合開始剤から生じるラジカル種またはカチオン種等により、付加重合または開環重合が開始され、重合体を生じるものが好ましく使用される。付加重合の重合様式として、ラジカル、カチオン、アニオン、メタセシス、配位重合が挙げられる。また、開環重合の重合様式として、カチオン、アニオン、ラジカル、メタセシス、配位重合が挙げられる。
【０１３９】
付加重合性化合物としては、例えば、少なくとも１個のエチレン性不飽和二重結合を有する化合物等が挙げられる。付加重合性化合物として、末端エチレン性不飽和結合を少なくとも１個、好ましくは２個以上有する化合物が好ましく使用できる。
【０１４０】
エチレン性不飽和重合性化合物は、単官能の重合性化合物および多官能の重合性化合物、またはそれらの混合物の化学的形態をもつ。単官能の重合性化合物としては、例えば、不飽和カルボン酸（例えば、アクリル酸、メタクリル酸、イタコン酸、クロトン酸、イソクロトン酸、マレイン酸等）や、そのエステル類、アミド類等が挙げられる。多官能の重合性化合物としては、不飽和カルボン酸と脂肪族の多価アルコール化合物とのエステル、不飽和カルボン酸と脂肪族の多価アミン化合物とのアミド類が用いられる。
【０１４１】
特に、液体２’は、重合性化合物として、アクリル酸、メタクリル酸またはこれらの誘導体（例えば、エステル化合物等）等のアクリル系重合性化合物を含むものであるのが好ましい。
【０１４２】
これにより、最終的に得られる三次元造形物１０の強度（特に、表面強度）を特に優れたものとすることができる。また、アクリル系重合性化合物が反応してなる重合体は、一般に高い透明性を有しているため、例えば、着色剤を含む材料を用いて三次元造形物を製造した場合の発色性等を特に優れたものとすることができ、三次元造形物１０の審美性を特に優れたものとすることができる。また、熱可塑性組成物２’’がポリカーボネートを含むものである場合に、前述したような効果が得られる。
【０１４３】
また、ヒドロキシル基や、アミノ基、メルカプト基等の求核性置換基を有する不飽和カルボン酸エステルまたはアミド類とイソシアネート類、エポキシ類との付加反応物、カルボン酸との脱水縮合反応物等も使用できる。また、イソシアネート基やエポキシ基等の親電子性置換基を有する不飽和カルボン酸エステルまたはアミド類と、アルコール類、アミン類およびチオール類との付加反応物、さらに、ハロゲン基やトシルオキシ基等の脱離性置換基を有する不飽和カルボン酸エステルまたはアミド類と、アルコール類、アミン類またはチオール類との置換反応物も使用できる。
【０１４４】
不飽和カルボン酸と脂肪族多価アルコール化合物とのエステルであるラジカル重合性化合物の具体例としては、例えば、（メタ）アクリル酸エステルが代表的であり、単官能のもの、多官能のもののいずれも用いることができる。
【０１４５】
単官能の（メタ）アクリレートの具体例としては、例えば、トリルオキシエチル（メタ）アクリレート、フェニルオキシエチル（メタ）アクリレート、シクロヘキシル（メタ）アクリレート、エチル（メタ）アクリレート、メチル（メタ）アクリレート、イソボルニル（メタ）アクリレート、テトラヒドロフルフリル（メタ）アクリレート等が挙げられる。
【０１４６】
二官能の（メタ）アクリレートの具体例としては、例えば、エチレングリコールジ（メタ）アクリレート、トリエチレングリコールジ（メタ）アクリレート、１，３−ブタンジオールジ（メタ）アクリレート、テトラメチレングリコールジ（メタ）アクリレート、プロピレングリコールジ（メタ）アクリレート、ネオペンチルグリコールジ（メタ）アクリレート、ヘキサンジオールジ（メタ）アクリレート、１，４−シクロヘキサンジオールジ（メタ）アクリレート、テトラエチレングリコールジ（メタ）アクリレート、ペンタエリスリトールジ（メタ）アクリレート、ジペンタエリスリトールジ（メタ）アクリレート等が挙げられる。
【０１４７】
三官能の（メタ）アクリレートの具体例としては、例えば、トリメチロールプロパントリ（メタ）アクリレート、トリメチロールエタントリ（メタ）アクリレート、トリメチロールプロパンのアルキレンオキサイド変性トリ（メタ）アクリレート、ペンタエリスリトールトリ（メタ）アクリレート、ジペンタエリスリトールトリ（メタ）アクリレート、トリメチロールプロパントリ（（メタ）アクリロイルオキシプロピル）エーテル、イソシアヌル酸アルキレンオキサイド変性トリ（メタ）アクリレート、プロピオン酸ジペンタエリスリトールトリ（メタ）アクリレート、トリ（（メタ）アクリロイルオキシエチル）イソシアヌレート、ヒドロキシピバルアルデヒド変性ジメチロールプロパントリ（メタ）アクリレート、ソルビトールトリ（メタ）アクリレート等が挙げられる。
【０１４８】
四官能の（メタ）アクリレートの具体例としては、例えば、ペンタエリスリトールテトラ（メタ）アクリレート、ソルビトールテトラ（メタ）アクリレート、ジトリメチロールプロパンテトラ（メタ）アクリレート、プロピオン酸ジペンタエリスリトールテトラ（メタ）アクリレート、エトキシ化ペンタエリスリトールテトラ（メタ）アクリレート等が挙げられる。
【０１４９】
五官能の（メタ）アクリレートの具体例としては、例えば、ソルビトールペンタ（メタ）アクリレート、ジペンタエリスリトールペンタ（メタ）アクリレート等が挙げられる。
【０１５０】
六官能の（メタ）アクリレートの具体例としては、例えば、ジペンタエリスリトールヘキサ（メタ）アクリレート、ソルビトールヘキサ（メタ）アクリレート、フォスファゼンのアルキレンオキサイド変性ヘキサ（メタ）アクリレート、カプトラクトン変性ジペンタエリスリトールヘキサ（メタ）アクリレート等が挙げられる。
【０１５１】
（メタ）アクリレート以外の重合性化合物としては、例えば、イタコン酸エステル、クロトン酸エステル、イソクロトン酸エステル、マレイン酸エステル等が挙げられる。
【０１５２】
イタコン酸エステルとしては、例えば、エチレングリコールジイタコネート、プロピレングリコールジイタコネート、１，３−ブタンジオールジイタコネート、１，４−ブタンジオールジイタコネート、テトラメチレングリコールジイタコネート、ペンタエリスリトールジイタコネート、ソルビトールテトライタコネート等が挙げられる。
【０１５３】
クロトン酸エステルとしては、例えば、エチレングリコールジクロトネート、テトラメチレングリコールジクロトネート、ペンタエリスリトールジクロトネート、ソルビトールテトラジクロトネート等が挙げられる。
【０１５４】
イソクロトン酸エステルとしては、例えば、エチレングリコールジイソクロトネート、ペンタエリスリトールジイソクロトネート、ソルビトールテトライソクロトネート等が挙げられる。
【０１５５】
マレイン酸エステルとしては、例えば、エチレングリコールジマレート、トリエチレングリコールジマレート、ペンタエリスリトールジマレート、ソルビトールテトラマレート等が挙げられる。
【０１５６】
その他のエステルの例としては、例えば、特公昭４６−２７９２６号公報、特公昭５１−４７３３４号公報、特開昭５７−１９６２３１号公報に記載の脂肪族アルコール系エステル類や、特開昭５９−５２４０号公報、特開昭５９−５２４１号公報、特開平２−２２６１４９号公報に記載の芳香族系骨格を有するもの、特開平１−１６５６１３号公報に記載のアミノ基を含有するもの等も用いることができる。
【０１５７】
また、不飽和カルボン酸と脂肪族多価アミン化合物とのアミドのモノマーの具体例としては、例えば、メチレンビス−アクリルアミド、メチレンビス−メタクリルアミド、１，６−ヘキサメチレンビス−アクリルアミド、１，６−ヘキサメチレンビス−メタクリルアミド、ジエチレントリアミントリスアクリルアミド、キシリレンビスアクリルアミド、キシリレンビスメタクリルアミド等が挙げられる。
【０１５８】
その他の好ましいアミド系モノマーとしては、例えば、特公昭５４−２１７２６号公報に記載のシクロへキシレン構造を有するもの等が挙げられる。
【０１５９】
また、イソシアネートと水酸基との付加反応を用いて製造されるウレタン系付加重合性化合物も好適であり、そのような具体例としては、例えば、特公昭４８−４１７０８号公報に記載されている１分子に２個以上のイソシアネート基を有するポリイソシアネート化合物に、下記式（１）で示される水酸基を含有するビニルモノマーを付加させた１分子中に２個以上の重合性ビニル基を含有するビニルウレタン化合物等が挙げられる。
【０１６０】
ＣＨ２＝Ｃ（Ｒ１）ＣＯＯＣＨ２ＣＨ（Ｒ２）ＯＨ    （１）
（ただし、式（１）中、Ｒ１およびＲ２は、それぞれ独立に、ＨまたはＣＨ３を示す。）
【０１６１】
本発明において、エポキシ基、オキセタン基等の環状エーテル基を分子内に１つ以上有するカチオン開環重合性の化合物を紫外線硬化性樹脂（重合性化合物）として好適に用いることができる。
【０１６２】
カチオン重合性化合物としては、例えば、開環重合性基を含む硬化性化合物等が挙げられ、中でも、ヘテロ環状基含有硬化性化合物が特に好ましい。このような硬化性化合物としては、例えば、エポキシ誘導体、オキセタン誘導体、テトラヒドロフラン誘導体、環状ラクトン誘導体、環状カーボネート誘導体、オキサゾリン誘導体等の環状イミノエーテル類、ビニルエーテル類等が挙げられ、中でも、エポキシ誘導体、オキセタン誘導体、ビニルエーテル類が好ましい。
【０１６３】
好ましいエポキシ誘導体の例としては、例えば、単官能グリシジルエーテル類、多官能グリシジルエーテル類、単官能脂環式エポキシ類、多官能脂環式エポキシ類等が挙げられる。
【０１６４】
グリシジルエーテル類の具体的な化合物を例示すると、例えば、ジグリシジルエーテル類（例えば、エチレングリコールジグリシジルエーテル、ビスフェノールＡジグリシジルエーテル等）、三官能以上のグリシジルエーテル類（例えば、トリメチロールエタントリグリシジルエーテル、トリメチロールプロパントリグリシジルエーテル、グリセロールトリグリシジルエーテル、トリグリシジルトリスヒドロキシエチルイソシアヌレート等）、四官能以上のグリシジルエーテル類（例えば、ソルビトールテトラグリシジルエーテル、ペンタエリスリトールテトラグリシルエーテル、クレゾールノボラック樹脂のポリグリシジルエーテル、フェノールノボラック樹脂のポリグリシジルエーテル等）、脂環式エポキシ類（例えば、セロキサイド２０２１Ｐ、セロキサイド２０８１、エポリードＧＴ−３０１、エポリードＧＴ−４０１、ＥＨＰＥ（以上、ダイセル化学工業（株）製）、フェノールノボラック樹脂のポリシクロヘキシルエポキシメチルエーテル等）、オキセタン類（例えば、ＯＸ−ＳＱ、ＰＮＯＸ−１００９（以上、東亞合成（株）製）等）等が挙げられる。
【０１６５】
重合性化合物としては、脂環式エポキシ誘導体を好ましく用いることができる。「脂環式エポキシ基」とは、シクロペンテン基、シクロヘキセン基等のシクロアルケン環の二重結合を過酸化水素、過酸等の適当な酸化剤でエポキシ化した部分構造を言う。
【０１６６】
脂環式エポキシ化合物としては、シクロヘキセンオキシド基またはシクロペンテンオキシド基を１分子内に２個以上有する多官能脂環式エポキシ類が好ましい。脂環式エポキシ化合物の具体例としては、例えば、４−ビニルシクロヘキセンジオキサイド、（３，４−エポキシシクロヘキシル）メチル−３，４−エポキシシクロヘキシルカルボキシレート、ジ（３，４−エポキシシクロヘキシル）アジペート、ジ（３，４−エポキシシクロヘキシルメチル）アジペート、ビス（２，３−エポキシシクロペンチル）エーテル、ジ（２，３−エポキシ−６−メチルシクロヘキシルメチル）アジペート、ジシクロペンタジエンジオキサイド等が挙げられる。
【０１６７】
分子内に脂環式構造を有しない通常のエポキシ基を有するグリシジル化合物を、単独で使用したり、前記の脂環式エポキシ化合物と併用することもできる。
【０１６８】
このような通常のグリシジル化合物としては、例えば、グリシジルエーテル化合物やグリシジルエステル化合物等を挙げることができるが、グリシジルエーテル化合物を併用することが好ましい。
【０１６９】
グリシジルエーテル化合物の具体例を挙げると、例えば、１，３−ビス（２，３−エポキシプロピロキシ）ベンゼン、ビスフェノールＡ型エポキシ樹脂、ビスフェノールＦ型エポシキ樹脂、フェノール・ノボラック型エポキシ樹脂、クレゾール・ノボラック型エポキシ樹脂、トリスフェノールメタン型エポキシ樹脂等の芳香族グリシジルエーテル化合物、１，４−ブタンジオールグリシジルエーテル、グリセロールトリグリシジルエーテル、プロピレングリコールジグリシジルエーテル、トリメチロールプロパントリトリグリシジルエーテル等の脂肪族グリシジルエーテル化合物等が挙げられる。グリシジルエステルとしては、例えば、リノレン酸ダイマーのグリシジルエステル等を挙げることができる。
【０１７０】
重合性化合物としては、４員環の環状エーテルであるオキセタニル基を有する化合物（以下、単に「オキセタン化合物」ともいう。）を使用することができる。オキセタニル基含有化合物は、１分子中にオキセタニル基を１個以上有する化合物である。
【０１７１】
また、液体２’は、重合性化合物として、シリコーン系重合性化合物（重合することによりシリコーン系樹脂となるもの）を含むものであってもよい。
【０１７２】
これにより、例えば、ゴム状の弾性を有する材料で構成された三次元造形物１０を好適に製造することができる。その結果、弾性変形による可動部、変形部を有する三次元造形物を好適に製造することができる。
【０１７３】
液体２’中における硬化性樹脂材料の含有率は、８０質量％以上であるのが好ましく、８５質量％以上であるのがより好ましい。これにより、最終的に得られる三次元造形物１０の機械的強度等を特に優れたものとすることができる。
【０１７４】
（その他の成分）
また、液体２’は、前述した以外の成分を含むものであってもよい。このような成分としては、例えば、顔料、染料等の各種着色剤；分散剤；界面活性剤；重合開始剤；重合促進剤；溶剤；浸透促進剤；湿潤剤（保湿剤）；定着剤；防黴剤；防腐剤；酸化防止剤；紫外線吸収剤；キレート剤；ｐＨ調整剤；増粘剤；フィラー；凝集防止剤；消泡剤等が挙げられる。
【０１７５】
特に、液体２’が着色剤を含むことにより、着色剤の色に対応する色に着色された三次元造形物１０を得ることができ、三次元造形物１０の意匠性の向上を図ることができる。
【０１７６】
特に、着色剤として、顔料を含むことにより、液体２’、三次元造形物１０の耐光性を良好なものとすることができる。顔料は、無機顔料および有機顔料のいずれも使用することができる。
【０１７７】
無機顔料としては、例えば、ファーネスブラック、ランプブラック、アセチレンブラック、チャネルブラック等のカーボンブラック（Ｃ．Ｉ．ピグメントブラック７）類、酸化鉄、酸化チタン等が挙げられ、これらから選択される１種または２種以上を組み合わせて用いることができる。
前記無機顔料の中でも、好ましい白色を呈するためには、酸化チタンが好ましい。
【０１７８】
有機顔料としては、例えば、不溶性アゾ顔料、縮合アゾ顔料、アゾレーキ、キレートアゾ顔料等のアゾ顔料、フタロシアニン顔料、ペリレンおよびペリノン顔料、アントラキノン顔料、キナクリドン顔料、ジオキサン顔料、チオインジゴ顔料、イソインドリノン顔料、キノフタロン顔料等の多環式顔料、染料キレート（例えば、塩基性染料型キレート、酸性染料型キレート等）、染色レーキ（塩基性染料型レーキ、酸性染料型レーキ）、ニトロ顔料、ニトロソ顔料、アニリンブラック、昼光蛍光顔料等が挙げられ、これらから選択される１種または２種以上を組み合わせて用いることができる。
【０１７９】
さらに詳しくは、黒色（ブラック）の顔料として使用されるカーボンブラックとしては、例えば、Ｎｏ．２３００、Ｎｏ．９００、ＭＣＦ８８、Ｎｏ．３３、Ｎｏ．４０、Ｎｏ．４５、Ｎｏ．５２、ＭＡ７、ＭＡ８、ＭＡ１００、Ｎｏ．２２００Ｂ等（以上、三菱化学社（Ｍｉｔｓｕｂｉｓｈｉ  Ｃｈｅｍｉｃａｌ  Ｃｏｒｐｏｒａｔｉｏｎ）製）、Ｒａｖｅｎ  ５７５０、Ｒａｖｅｎ  ５２５０、Ｒａｖｅｎ  ５０００、Ｒａｖｅｎ  ３５００、Ｒａｖｅｎ  １２５５、Ｒａｖｅｎ  ７００等（以上、コロンビアカーボン（Ｃａｒｂｏｎ  Ｃｏｌｕｍｂｉａ）社製）、Ｒｅｇａ１  ４００Ｒ、Ｒｅｇａ１  ３３０Ｒ、Ｒｅｇａ１  ６６０Ｒ、Ｍｏｇｕｌ  Ｌ、Ｍｏｎａｒｃｈ  ７００、Ｍｏｎａｒｃｈ  ８００、Ｍｏｎａｒｃｈ  ８８０、Ｍｏｎａｒｃｈ  ９００、Ｍｏｎａｒｃｈ  １０００、Ｍｏｎａｒｃｈ  １１００、Ｍｏｎａｒｃｈ  １３００、Ｍｏｎａｒｃｈ  １４００等（以上、キャボット社（ＣＡＢＯＴ  ＪＡＰＡＮ  Ｋ．Ｋ．）製）、Ｃｏｌｏｒ  Ｂｌａｃｋ  ＦＷ１、Ｃｏｌｏｒ  Ｂｌａｃｋ  ＦＷ２、Ｃｏｌｏｒ  Ｂｌａｃｋ  ＦＷ２Ｖ、Ｃｏｌｏｒ  Ｂｌａｃｋ  ＦＷ１８、Ｃｏｌｏｒ  Ｂｌａｃｋ  ＦＷ２００、Ｃｏｌｏｒ  Ｂ１ａｃｋ  Ｓ１５０、Ｃｏｌｏｒ  Ｂｌａｃｋ  Ｓ１６０、Ｃｏｌｏｒ  Ｂｌａｃｋ  Ｓ１７０、Ｐｒｉｎｔｅｘ  ３５、Ｐｒｉｎｔｅｘ  Ｕ、Ｐｒｉｎｔｅｘ  Ｖ、Ｐｒｉｎｔｅｘ  １４０Ｕ、Ｓｐｅｃｉａｌ  Ｂｌａｃｋ  ６、Ｓｐｅｃｉａｌ  Ｂｌａｃｋ  ５、Ｓｐｅｃｉａｌ  Ｂｌａｃｋ  ４Ａ、Ｓｐｅｃｉａｌ  Ｂｌａｃｋ  ４（以上、デグッサ（Ｄｅｇｕｓｓａ）社製）等が挙げられる。
【０１８０】
白色（ホワイト）の顔料としては、例えば、Ｃ．Ｉ．ピグメントホワイト  ６、１８、２１等が挙げられる。
【０１８１】
黄色（イエロー）の顔料としては、例えば、Ｃ．Ｉ．ピグメントイエロー  １、２、３、４、５、６、７、１０、１１、１２、１３、１４、１６、１７、２４、３４、３５、３７、５３、５５、６５、７３、７４、７５、８１、８３、９３、９４、９５、９７、９８、９９、１０８、１０９、１１０、１１３、１１４、１１７、１２０、１２４、１２８、１２９、１３３、１３８、１３９、１４７、１５１、１５３、１５４、１６７、１７２、１８０等が挙げられる。
【０１８２】
紅紫色（マゼンタ）の顔料としては、例えば、Ｃ．Ｉ．ピグメントレッド  １、２、３、４、５、６、７、８、９、１０、１１、１２、１４、１５、１６、１７、１８、１９、２１、２２、２３、３０、３１、３２、３７、３８、４０、４１、４２、４８（Ｃａ）、４８（Ｍｎ）、５７（Ｃａ）、５７：１、８８、１１２、１１４、１２２、１２３、１４４、１４６、１４９、１５０、１６６、１６８、１７０、１７１、１７５、１７６、１７７、１７８、１７９、１８４、１８５、１８７、２０２、２０９、２１９、２２４、２４５、またはＣ．Ｉ．ピグメントヴァイオレット  １９、２３、３２、３３、３６、３８、４３、５０等が挙げられる。
【０１８３】
藍紫色（シアン）の顔料としては、例えば、Ｃ．Ｉ．ピグメントブルー  １、２、３、１５、１５：１、１５：２、１５：３、１５：３４、１５：４、１６、１８、２２、２５、６０、６５、６６、Ｃ．Ｉ．バット ブルー  ４、６０等が挙げられる。
【０１８４】
また、前記以外の顔料としては、例えば、Ｃ．Ｉ．ピグメントグリーン  ７，１０、Ｃ．Ｉ．ピグメントブラウン  ３，５，２５，２６、Ｃ．Ｉ．ピグメントオレンジ  １，２，５，７，１３，１４，１５，１６，２４，３４，３６，３８，４０，４３，６３等が挙げられる。
【０１８５】
液体２’が顔料を含むものである場合、当該顔料の平均粒径は、３００ｎｍ以下であるのが好ましく、５０ｎｍ以上２５０ｎｍ以下であるのがより好ましい。これにより、液体２’の吐出安定性や液体２’中における顔料の分散安定性を特に優れたものとすることができるとともに、より優れた画質の画像を形成することができる。
【０１８６】
なお、本明細書において、平均粒径とは、体積基準の平均粒径を言い、例えば、サンプルをメタノールに添加し、超音波分散器で３分間分散した分散液をコールターカウンター法粒度分布測定器（ＣＯＵＬＴＥＲ  ＥＬＥＣＴＲＯＮＩＣＳ  ＩＮＳ製ＴＡ−ＩＩ型）にて、５０μｍのアパチャーを用いて測定することにより求めることができる。
【０１８７】
また、染料としては、例えば、酸性染料、直接染料、反応性染料、および塩基性染料等が挙げられ、これらから選択される１種または２種以上を組み合わせて用いることができる。
【０１８８】
染料の具体例としては、例えば、Ｃ．Ｉ．アシッドイエロー  １７，２３，４２，４４，７９，１４２、Ｃ．Ｉ．アシッドレッド  ５２，８０，８２，２４９，２５４，２８９、Ｃ．Ｉ．アシッドブルー  ９，４５，２４９、Ｃ．Ｉ．アシッドブラック  １，２，２４，９４、Ｃ．Ｉ．フードブラック  １，２、Ｃ．Ｉ．ダイレクトイエロー  １，１２，２４，３３，５０，５５，５８，８６，１３２，１４２，１４４，１７３、Ｃ．Ｉ．ダイレクトレッド  １，４，９，８０，８１，２２５，２２７、Ｃ．Ｉ．ダイレクトブルー  １，２，１５，７１，８６，８７，９８，１６５，１９９，２０２、Ｃ．Ｉ．ダイレクドブラック  １９，３８，５１，７１，１５４，１６８，１７１，１９５、Ｃ．Ｉ．リアクティブレッド  １４，３２，５５，７９，２４９、Ｃ．Ｉ．リアクティブブラック  ３，４，３５等が挙げられる。
【０１８９】
液体２’が着色剤を含むものである場合、当該液体２’中における着色剤の含有率は、１質量％以上２０質量％以下であるのが好ましい。これにより、特に優れた隠蔽性および色再現性が得られる。
【０１９０】
特に、液体２’が着色剤として酸化チタンを含むものである場合、当該液体２’中における酸化チタンの含有率は、１２質量％以上１８質量％以下であるのが好ましく、１４質量％以上１６質量％以下であるのがより好ましい。これにより、特に優れた隠蔽性が得られる。
【０１９１】
液体２’が顔料を含む場合に、分散剤をさらに含むものであると、顔料の分散性をより良好なものとすることができる。分散剤としては、特に限定されないが、例えば、高分子分散剤等の顔料分散液を調製するのに慣用されている分散剤が挙げられる。高分子分散剤の具体例としては、例えば、ポリオキシアルキレンポリアルキレンポリアミン、ビニル系ポリマーおよびコポリマー、アクリル系ポリマーおよびコポリマー、ポリエステル、ポリアミド、ポリイミド、ポリウレタン、アミノ系ポリマー、含珪素ポリマー、含硫黄ポリマー、含フッ素ポリマー、およびエポキシ樹脂のうち１種以上を主成分とするもの等が挙げられる。高分子分散剤の市販品としては、例えば、味の素ファインテクノ社製のアジスパーシリーズ、ノベオン（Ｎｏｖｅｏｎ）社から入手可能なソルスパーズシリーズ（Ｓｏｌｓｐｅｒｓｅ  ３６０００等）、ＢＹＫ社製のディスパービックシリーズ、楠本化成社製のディスパロンシリーズ等が挙げられる。
【０１９２】
液体２’が界面活性剤を含むものであると、三次元造形物１０の耐擦性をより良好なものとすることができる。界面活性剤としては、特に限定されないが、例えば、シリコーン系界面活性剤としての、ポリエステル変性シリコーンやポリエーテル変性シリコーン等を用いることができ、中でも、ポリエーテル変性ポリジメチルシロキサンまたはポリエステル変性ポリジメチルシロキサンを用いるのが好ましい。界面活性剤の具体例としては、例えば、ＢＹＫ−３４７、ＢＹＫ−３４８、ＢＹＫ−ＵＶ３５００、３５１０、３５３０、３５７０（以上、ＢＹＫ社製商品名）等を挙げられる。
【０１９３】
また、液体２’は、溶剤を含むものであってもよい。これにより、液体２’の粘度調整を好適に行うことでき、液体２’が高粘度の成分を含むものであっても、液体２’のインクジェット方式による吐出安定性を特に優れたものとすることができる。
【０１９４】
溶剤としては、例えば、エチレングリコールモノメチルエーテル、エチレングリコールモノエチルエーテル、プロピレングリコールモノメチルエーテル、プロピレングリコールモノエチルエーテル等の（ポリ）アルキレングリコールモノアルキルエーテル類；酢酸エチル、酢酸ｎ−プロピル、酢酸ｉｓｏ−プロピル、酢酸ｎ−ブチル、酢酸ｉｓｏ−ブチル等の酢酸エステル類；ベンゼン、トルエン、キシレン等の芳香族炭化水素類；メチルエチルケトン、アセトン、メチルイソブチルケトン、エチル−ｎ−ブチルケトン、ジイソプロピルケトン、アセチルアセトン等のケトン類；エタノール、プロパノール、ブタノール等のアルコール類等が挙げられ、これらから選択される１種または２種以上を組み合わせて用いることができる。
【０１９５】
また、液体２’の粘度（第１の固化部形成工程において、所望の部位に付与する際の粘度）は、２ｍＰａ・ｓ以上３０ｍＰａ・ｓ以下であるのが好ましく、５ｍＰａ・ｓ以上２０ｍＰａ・ｓ以下であるのがより好ましい。
【０１９６】
これにより、インクジェット法による液体２’の吐出安定性を特に優れたものとすることができる。
【０１９７】
また、三次元造形物１０の製造には、複数種の液体２’を用いてもよい。
例えば、着色剤を含む液体２’（カラーインク）と、着色剤を含まない液体２’（クリアインク）とを用いてもよい。これにより、例えば、三次元造形物１０の外観上、色調に影響を与える領域に付与する液体２’として着色剤を含む液体２’を用い、三次元造形物１０の外観上、色調に影響を与えない領域に付与する液体２’として着色剤を含まない液体２’を用いてもよい。また、最終的に得られる三次元造形物１０において、着色剤を含む液体２’を用いて形成された領域の外表面に、着色剤を含まない液体２’を用いて形成された領域（コート層）を設けるように、複数種の液体２’を併用してもよい。
【０１９８】
また、例えば、異なる組成の着色剤を含む複数種の液体２’を用いてもよい。これにより、これらの液体２’の組み合わせにより、表現できる色再現領域を広いものとすることができる。特に、インクジェット法では、任意の割合で、複数種の液体２’を好適に混合することができるため、容易かつ確実に所望の色調を表現することができる。
【０１９９】
複数種の液体２’を用いる場合、少なくとも、藍紫色（シアン）の液体２’、紅紫色（マゼンタ）の液体２’および黄色（イエロー）の液体２’を用いるのが好ましい。これにより、これらの液体２’の組み合わせにより、表現できる色再現領域をより広いものとすることができる。
【０２００】
また、白色（ホワイト）の液体２’を、他の有色の液体２’と併用することにより、例えば、以下のような効果が得られる。すなわち、最終的に得られる三次元造形物１０を、白色（ホワイト）の液体２’が付与された第１の領域と、第１の領域と重なり合い、かつ、第１の領域よりも外表面側に設けられた白色以外の有色の液体２’が付与された領域（第２の領域）とを有するものとすることができる。これにより、白色（ホワイト）の液体２’が付与された第１の領域が隠蔽性を発揮することができ、三次元造形物１０の彩度をより高めることができる。
【０２０１】
＜層形成用組成物（粒子含有組成物）＞
次に、本発明の三次元造形物の製造に用いる層形成用組成物について詳細に説明する。
【０２０２】
層形成用組成物（粒子含有組成物）１’は、充填剤としての粒子１１と、粒子１１を分散する分散媒としての溶剤１２とを含むものである。
【０２０３】
このような層形成用組成物１’を用いることにより、最終的に得られる三次元造形物１０の機械的強度等を特に優れたものとすることができるとともに、層形成用組成物１’の流動性を優れたものとし、粒子１１の凝集等も効果的に防止することができ、製造時における層形成用組成物１’の取扱いのし易さ（取扱い性）を特に優れたものとすることができる。
【０２０４】
（粒子）
層形成用組成物１’は、粒子１１を複数個含むものである。
【０２０５】
粒子１１は、硬度の高いものであるのが好ましい。
これにより、最終的に得られる三次元造形物１０の機械的強度等を特に優れたものとすることができる。
【０２０６】
粒子１１の硬さは、例えば、ＭＣＴ−２１０（島津製作所社製）を用いた粒子圧縮強度評価により求めることができる。
【０２０７】
粒子１１は、外部に開放する空孔を有する多孔質で、かつ、疎水化処理が施されたものであるのが好ましい。
【０２０８】
このような構成であることにより、三次元造形物１０を製造する際に（第１の固化部形成工程において）、液体２’を構成する硬化性樹脂材料（重合性化合物）を空孔内に好適に侵入させることができ、アンカー効果が発揮され、その結果、粒子１１の結合力を特に優れたものとすることができ、結果として、三次元造形物１０全体としての機械的強度を特に優れたものとすることができる。また、液体２’を構成する硬化性樹脂材料（重合性化合物）が、粒子１１の空孔内に入り込むことにより、液体２’の不本意な濡れ広がりを効果的に防止することができる。その結果、最終的に得られる三次元造形物１０の寸法精度をより高いものとすることができる。
【０２０９】
粒子１１の構成材料としては、例えば、無機材料や有機材料、これらの複合体等が挙げられる。
【０２１０】
粒子１１を構成する無機材料としては、例えば、各種金属や金属化合物等が挙げられる。金属化合物としては、例えば、シリカ、アルミナ、酸化チタン、酸化亜鉛、酸化ジルコン、酸化錫、酸化マグネシウム、チタン酸カリウム等の各種金属酸化物；水酸化マグネシウム、水酸化アルミニウム、水酸化カルシウム等の各種金属水酸化物；窒化珪素、窒化チタン、窒化アルミ等の各種金属窒化物；炭化珪素、炭化チタン等の各種金属炭化物；硫化亜鉛等の各種金属硫化物；炭酸カルシウム、炭酸マグネシウム等の各種金属の炭酸塩；硫酸カルシウム、硫酸マグネシウム等の各種金属の硫酸塩；ケイ酸カルシウム、ケイ酸マグネシウム等の各種金属のケイ酸塩；リン酸カルシウム等の各種金属のリン酸塩；ホウ酸アルミニウム、ホウ酸マグネシウム等の各種金属のホウ酸塩や、これらの複合化物等が挙げられる。
【０２１１】
粒子１１を構成する有機材料としては、例えば、合成樹脂、天然高分子等が挙げられ、より具体的には、ポリエチレン樹脂；ポリプロピレン；ポリエチレンオキサイド；ポリプロピレンオキサイド、ポリエチレンイミン；ポリスチレン；ポリウレタン；ポリウレア；ポリエステル；シリコーン樹脂；アクリルシリコーン樹脂；ポリメタクリル酸メチル等の（メタ）アクリル酸エステルを構成モノマーとする重合体；メタクリル酸メチルクロスポリマー等の（メタ）アクリル酸エステルを構成モノマーとするクロスポリマー（エチレンアクリル酸共重合樹脂等）；ナイロン１２、ナイロン６、共重合ナイロン等のポリアミド樹脂；ポリイミド；カルボキシメチルセルロールス；ゼラチン；デンプン；キチン；キトサン等が挙げられる。
【０２１２】
中でも、粒子１１は、金属酸化物で構成されたものであるのが好ましく、シリカで構成されたものであるのがより好ましい。
【０２１３】
これにより、三次元造形物の機械的強度、耐光性等の特性を特に優れたものとすることができる。
【０２１４】
また、特に、粒子１１がシリカで構成されたものであると、前述した効果がより顕著に発揮される。また、シリカは、流動性にも優れているため、厚さの均一性がより高い層の形成に有利であるとともに、三次元造形物の生産性、寸法精度を特に優れたものとする上でも有利である。
【０２１５】
粒子１１は、疎水化処理等の表面処理が施されたものであってもよい。
粒子１１に施された疎水化処理としては、粒子（母粒子）の疎水性を高める処理であればいかなるものであってもよいが、炭化水素基を導入するものであるのが好ましい。
【０２１６】
これにより、粒子１１の疎水性をより高いものとすることができる。また、容易かつ確実に、各粒子１１や粒子１１表面の各部位（外部に開放する空孔を有するものである場合には、空孔内部の表面を含む）での疎水化処理の程度の均一性をより高いものとすることができる。
【０２１７】
疎水化処理に用いる化合物としては、シリル基を含むシラン化合物が好ましい。疎水化処理に用いることのできる化合物の具体例としては、例えば、ヘキサメチルジシラザン、ジメチルジメトキシシラン、ジエチルジエトキシシラン、１−プロペニルメチルジクロロシラン、プロピルジメチルクロロシラン、プロピルメチルジクロロシラン、プロピルトリクロロシラン、プロピルトリエトキシシラン、プロピルトリメトキシシラン、スチリルエチルトリメトキシシラン、テトラデシルトリクロロシラン、３−チオシアネートプロピルトリエトキシシラン、ｐ−トリルジメチルクロロシラン、ｐ−トリルメチルジクロロシラン、ｐ−トリルトリクロロシラン、ｐ−トリルトリメトキシシラン、ｐ−トリルトリエトキシシラン、ジ−ｎ−プロピルジ−ｎ−プロポキシシラン、ジイソプロピルジイソプロポキシシラン、ジ−ｎ−ブチルジ−ｎ−ブチロキシシラン、ジ−ｓｅｃ−ブチルジ−ｓｅｃ−ブチロキシシラン、ジ−ｔ−ブチルジ−ｔ−ブチロキシシラン、オクタデシルトリクロロシラン、オクタデシルメチルジエトキシシラン、オクタデシルトリエトキシシラン、オクタデシルトリメトキシシラン、オクタデシルジメチルクロロシラン、オクタデシルメチルジクロロシラン、オクタデシルメトキシジクロロシラン、７−オクテニルジメチルクロロシラン、７−オクテニルトリクロロシラン、７−オクテニルトリメトキシシラン、オクチルメチルジクロロシラン、オクチルジメチルクロロシラン、オクチルトリクロロシラン、１０−ウンデセニルジメチルクロロシラン、ウンデシルトリクロロシラン、ビニルジメチルクロロシラン、メチルオクタデシルジメトキシシラン、メチルドデシルジエトキシシラン、メチルオクタデシルジエトキシシラン、ｎ−オクチルメチルジメトキシシラン、ｎ−オクチルメチルジエトキシシラン、トリアコンチルジメチルクロロシラン、トリアコンチルトリクロロシラン、メチルトリメトキシシラン、メチルトリエトキシシラン、メチルトリ−ｎ−プロポキシシラン、メチルイソプロポキシシラン、メチル−ｎ−ブチロキシシラン、メチルトリ−ｓｅｃ−ブチロキシシラン、メチルトリ−ｔ−ブチロキシシラン、エチルトリメトキシシラン、エチルトリエトキシシラン、エチルトリ−ｎ−プロポキシシラン、エチルイソプロポキシシラン、エチル−ｎ−ブチロキシシラン、エチルトリ−ｓｅｃ−ブチロキシシラン、エチルトリ−ｔ−ブチロキシシラン、ｎ−プロピルトリメトキシシラン、イソブチルトリメトキシシラン、ｎ−ヘキシルトリメトキシシラン、ヘキサデシルトリメトキシシラン、ｎ−オクチルトリメトキシシラン、ｎ−ドデシルトリメトキシシラン、ｎ−オクタデシルトリメトキシシラン、ｎ−プロピルトリエトキシシラン、イソブチルトリエトキシシラン、ｎ−ヘキシルトリエトキシシラン、ヘキサデシルトリエトキシシラン、ｎ−オクチルトリエトキシシラン、ｎ−オクタデシルトリエトキシシラン、２−〔２−（トリクロロシリル）エチル〕ピリジン、４−〔２−（トリクロロシリル）エチル〕ピリジン、ジフェニルジメトキシシラン、ジフェニルジエトキシシラン、１，３−（トリクロロシリルメチル）ヘプタコサン、ジベンジルジメトキシシラン、ジベンジルジエトキシシラン、フェニルトリメトキシシラン、フェニルメチルジメトキシシラン、フェニルジメチルメトキシシラン、フェニルジメトキシシラン、フェニルジエトキシシラン、フェニルメチルジエトキシシラン、フェニルジメチルエトキシシラン、ベンジルトリエトキシシラン、ベンジルトリメトキシシラン、ベンジルメチルジメトキシシラン、ベンジルジメチルメトキシシラン、ベンジルジメトキシシラン、ベンジルジエトキシシラン、ベンジルメチルジエトキシシラン、ベンジルジメチルエトキシシラン、３−アセトキシプロピルトリメトキシシラン、３−アクリロキシプロピルトリメトキシシラン、アリルトリメトキシシラン、アリルトリエトキシシラン、４−アミノブチルトリエトキシシラン、（アミノエチルアミノメチル）フェネチルトリメトキシシラン、Ｎ−（２−アミノエチル）−３−アミノプロピルメチルジメトキシシラン、Ｎ−（２−アミノエチル）−３−アミノプロピルトリメトキシシラン、６−（アミノヘキシルアミノプロピル）トリメトキシシラン、ｐ−アミノフェニルトリメトキシシラン、ｐ−アミノフェニルエトキシシラン、ｍ−アミノフェニルトリメトキシシラン、ｍ−アミノフェニルエトキシシラン、３−アミノプロピルトリメトキシシラン、３−アミノプロピルトリエトキシシシラン、ω−アミノウンデシルトリメトキシシラン、アミルトリエトキシシラン、ベンゾオキサシレピンジメチルエステル、５−（ビシクロヘプテニル）トリエトキシシラン、ビス（２−ヒドロキシエチル）−３−アミノプロピルトリエトキシシラン、８−ブロモオクチルトリメトキシシラン、ブロモフェニルトリメトキシシラン、３−ブロモプロピルトリメトキシシラン、ｎ−ブチルトリメトキシシラン、２−クロロメチルトリエトキシシラン、クロロメチルメチルジエトキシシラン、クロロメチルメチルジイソプロポキシラン、ｐ−（クロロメチル）フェニルトリメトキシシラン、クロロメチルトリエトキシシラン、クロロフェニルトリエトキシシラン、３−クロロプロピルメチルジメトキシシラン、３−クロロプロピルトリエトキシシラン、３−クロロプロピルトリメトキシシラン、２−（４−クロロスルフォニルフェニル）エチルトリメトキシシラン、２−シアノエチルトリエトキシシラン、２−シアノエチルトリメトキシシラン、シアノメチルフェネチルトリエトキシシラン、３−シアノプロピルトリエトキシシラン、２−（３−シクロヘキセニル）エチルトリメトキシシラン、２−（３−シクロヘキセニル）エチルトリエトキシシラン、３−シクロヘキセニルトリクロロシラン、２−（３−シクロヘキセニル）エチルトリクロロシラン、２−（３−シクロヘキセニル）エチルジメチルクロロシシラン、２−（３−シクロヘキセニル）エチルメチルジクロロシシラン、シクロヘキシルジメチルクロロシラン、シクロヘキシルエチルジメトキシシラン、シクロヘキシルメチルジクロロシラン、シクロヘキシルメチルジメトキシシラン、（シクロヘキシルメチル）トリクロロシラン、シクロヘキシルトリクロロシラン、シクロヘキシルトリメトキシシラン、シクロオクチルトリクロロシラン、（４−シクロオクテニル）トリクロロシラン、シクロペンチルトリクロロシラン、シクロペンチルトリメトキシシラン、１，１−ジエトキシ���１−シラシクロペンタ−３−エン、３−（２，４−ジニトロフェニルアミノ）プロピルトリエトキシシラン、（ジメチルクロロシリル）メチル−７，７−ジメチルノルピナン、（シクロヘキシルアミノメチル）メチルジエトキシシラン、（３−シクロペンタジエニルプロピル）トリエトキシシラン、Ｎ，Ｎ−ジエチル−３−アミノプロピル）トリメトキシシラン、２−（３，４−エポキシシクロヘキシル）エチルトリメトキシシラン、２−（３，４−エポキシシクロヘキシル）エチルトリエトキシシラン、（フルフリルオキシメチル）トリエトキシシラン、２−ヒドロキシ−４−（３−トリエトキシプロポキシ）ジフェニルケトン、３−（ｐ−メトキシフェニル）プロピルメチルジクロロシラン、３−（ｐ−メトキシフェニル）プロピルトリクロロシラン、ｐ−（メチルフェネチル）メチルジクロロシラン，ｐ−（メチルフェネチル）トリクロロシラン、ｐ−（メチルフェネチル）ジメチルクロロシラン、３−モルフォリノプロピルトリメトキシシラン、（３−グリシドキシプロピル）メチルジエトキシシラン、３−グリシドキシプロピルトリメトキシシラン、１，２，３，４，７，７，−ヘキサクロロ−６−メチルジエトキシシリル−２−ノルボルネン、１，２，３，４，７，７，−ヘキサクロロ−６−トリエトキシシリル−２−ノルボルネン、３−ヨードプロピルトリメトキシラン、３−イソシアネートプロピルトリエトキシシラン、（メルカプトメチル）メチルジエトキシシラン、３−メルカプトプロピルメチルジメトキシシラン、３−メルカプトプロピルジメトキシシラン、３−メルカプトプロピルトリエトキシシラン、３−メタクリロキシプロピルメチルジエトキシシラン、３−メタクリロキシプロピルトリメトキシシラン、メチル｛２−（３−トリメトキシシリルプロピルアミノ）エチルアミノ｝−３−プロピオネート、Ｒ−Ｎ−α−フェネチル−Ｎ’−トリエトキシシリルプロピルウレア、Ｓ−Ｎ−α−フェネチル−Ｎ’−トリエトキシシリルプロピルウレア、フェネチルトリメトキシシラン、フェネチルメチルジメトキシシラン、フェネチルジメチルメトキシシラン、フェネチルジメトキシシラン、フェネチルジエトキシシラン、フェネチルメチルジエトキシシラン、フェネチルジメチルエトキシシラン、フェネチルトリエトキシシラン、（３−フェニルプロピル）ジメチルクロロシラン、（３−フェニルプロピル）メチルジクロロシラン、Ｎ−フェニルアミノプロピルトリメトキシシラン、Ｎ−（トリエトキシシリルプロピル）ダンシルアミド、Ｎ−（３−トリエトキシシリルプロピル）−４，５−ジヒドロイミダゾール、２−（トリエトキシシリルエチル）−５−（クロロアセトキシ）ビシクロヘプタン、（Ｓ）−Ｎ−トリエトキシシリルプロピル−Ｏ−メントカルバメート、３−（トリエトキシシリルプロピル）−ｐ−ニトロベンズアミド、３−（トリエトキシシリル）プロピルサクシニック無水物、Ｎ−〔５−（トリメトキシシリル）−２−アザ−１−オキソ−ペンチル〕カプロラクタム、２−（トリメトキシシリルエチル）ピリジン、Ｎ−（トリメトキシシリルエチル）ベンジル−Ｎ，Ｎ，Ｎ−トリメチルアンモニウムクロライド、フェニルビニルジエトキシシラン、３−チオシアナートプロピルトリエトキシシラン、（トリデカフロオロ−１，１，２，２，−テトラヒドロオクチル）トリエトキシシラン、Ｎ−｛３−（トリエトキシシリル）プロピル｝フタルアミド酸、（３，３，３−トリフルオロプロピル）メチルジメトキシシシラン、（３，３，３−トリフルオロプロピル）トリメトキシシシラン、１−トリメトキシシリル−２−（クロロメチル）フェニルエタン、２−（トリメトキシシリル）エチルフェニルスルホニルアジド、β−トリメトキシシリルエチル−２−ピリジン、トリメトキシシリルプロピルジエチレントリアミン、Ｎ−（３−トリメトキシシリルプロピル）ピロール、Ｎ−トリメトキシシリルプロピル−Ｎ，Ｎ，Ｎ−トリブチルアンモニウムブロマイド、Ｎ−トリメトキシシリルプロピル−Ｎ，Ｎ，Ｎ−トリブチルアンモニウムクロライド、Ｎ−トリメトキシシリルプロピル−Ｎ，Ｎ，Ｎ−トリメチルアンモニウムクロライド、ビニルメチルジエトキシラン、ビニルトリエトキシシラン、ビニルトリメトキシシラン、ビニルメチルジメトキシシラン、ビニルジメチルメトキシシラン、ビニルジメチルエトキシシラン、ビニルメチルジクロロシラン、ビニルフェニルジクロロシラン、ビニルフェニルジエトキシシラン、ビニルフェニルジメチルシラン、ビニルフェニルメチルクロロシラン、ビニルトリフェノキシシラン、ビニルトリス−ｔ−ブトキシシラン、アダマンチルエチルトリクロロシラン、アリルフェニルトリクロロシラン、３−アミノフェノキシジメチルビニルシラン、フェニルトリクロロシラン、フェニルジメチルクロロシラン、フェニルメチルジクロロシラン、ベンジルトリクロロシラン、ベンジルジメチルクロロシラン、ベンジルメチルジクロロシラン、フェネチルジイソプロピルクロロシラン、フェネチルトリクロロシラン、フェネチルジメチルクロロシラン、フェネチルメチルジクロロシラン、５−（ビシクロヘプテニル）トリクロロシラン、２−（ビシクロヘプチル）ジメチルクロロシラン、２−（ビシクロヘプチル）トリクロロシラン、１，４−ビス（トリメトキシシリルエチル）ベンゼン、ブロモフェニルトリクロロシラン、３−フェノキシプロピルジメチルクロロシラン、３−フェノキシプロピルトリクロロシラン、ｔ−ブチルフェニルクロロシラン、ｔ−ブチルフェニルメトキシシラン、ｔ−ブチルフェニルジクロロシラン、ｐ−（ｔ−ブチル）フェネチルジメチルクロロシラン、ｐ−（ｔ−ブチル）フェネチルトリクロロ
シラン、１，３−（クロロジメチルシリルメチル）ヘプタコサン、（（クロロメチル）フェニルエチル）ジメチルクロロシラン、（（クロロメチル）フェニルエチル）メチルジクロロシラン、（（クロロメチル）フェニルエチル）トリクロロシラン、（（クロロメチル）フェニルエチル）トリメトキシシラン、クロロフェニルトリクロロシラン、２−シアノエチルトリクロロシラン、２−シアノエチルメチルジクロロシラン、３−シアノプロピルメチルジエトキシシラン、３−シアノプロピルメチルジクロロシラン、３−シアノプロピルジメチルエトキシシラン、３−シアノプロピルトリクロロシラン、フッ化アルキルシラン等を挙げることができ、これらから選択される１種または２種以上を組み合わせて用いることができる。
【０２１８】
中でも、ヘキサメチルジシラザンを疎水化処理に用いるのが好ましい。
これにより、粒子１１の疎水性をより高いものとすることができる。また、容易かつ確実に、各粒子１１や粒子１１表面の各部位（外部に開放する空孔を有するものである場合には、空孔内部の表面を含む）での疎水化処理の程度の均一性をより高いものとすることができる。
【０２１９】
シラン化合物を用いた疎水化処理を液相で行う場合には、シラン化合物を含む液中に、疎水化処理を施すべき粒子（母粒子）を浸漬することで、好適に所望の反応を進行させることができ、シラン化合物の化学吸着膜を形成することができる。
【０２２０】
また、シラン化合物を用いた疎水化処理を気相で行う場合には、シラン化合物の蒸気に疎水化処理を施すべき粒子（母粒子）を曝すことで、好適に所望の反応を進行させることができ、シラン化合物の化学吸着膜を形成することができる。
【０２２１】
粒子１１の平均粒径は、特に限定されないが、１μｍ以上２５μｍ以下であるのが好ましく、１μｍ以上１５μｍ以下であるのがより好ましい。
【０２２２】
これにより、三次元造形物１０の機械的強度を特に優れたものとすることができるとともに、製造される三次元造形物１０における不本意な凹凸の発生等をより効果的に防止し、三次元造形物１０の寸法精度を特に優れたものとすることができる。また、層形成用組成物１’の流動性を特に優れたものとし、三次元造形物１０の生産性を特に優れたものとすることができる。
【０２２３】
粒子１１のＤｍａｘは、３μｍ以上４０μｍ以下であるのが好ましく、５μｍ以上３０μｍ以下であるのがより好ましい。
【０２２４】
これにより、三次元造形物１０の機械的強度を特に優れたものとすることができるとともに、製造される三次元造形物１０における不本意な凹凸の発生等をより効果的に防止し、三次元造形物１０の寸法精度を特に優れたものとすることができる。また、層形成用組成物１’の流動性を特に優れたものとし、三次元造形物１０の生産性を特に優れたものとすることができる。
【０２２５】
粒子１１の空孔率は、５０％以上であるのが好ましく、５５％以上９０％以下であるのがより好ましい。
【０２２６】
これにより、樹脂材料（結合剤）が入り込む空間（空孔）を十分に有するとともに、粒子１１自体の機械的強度を優れたものとすることができ、結果として、空孔内に樹脂材料（結合剤）が侵入してなる結合部３を有する三次元造形物１０の機械的強度を特に優れたものとすることができる。
【０２２７】
なお、本発明において、粒子１１の空孔率とは、粒子１１の見かけ体積中に対する、粒子１１の内部に存在する空孔の割合（体積率）のことを言い、粒子１１の密度をρ［ｇ／ｃｍ３］、粒子１１の構成材料の真密度ρ０［ｇ／ｃｍ３］としたときに、｛（ρ０−ρ）／ρ０｝×１００で表される値である。
【０２２８】
粒子１１の平均空孔径（細孔直径）が１０ｎｍ以上であるのが好ましく、５０ｎｍ以上３００ｎｍ以下であるのがより好ましい。
【０２２９】
これにより、最終的に得られる三次元造形物１０の機械的強度を特に優れたものとすることができる。また、三次元造形物１０の製造に、顔料を含む液体２’（着色インク）を用いる場合において、顔料を粒子１１の空孔内に好適に保持することができる。このため、不本意な顔料の拡散を防止することができ、高精細な画像をより確実に形成することができる。
【０２３０】
粒子１１は、いかなる形状を有するものであってもよいが、球形状をなすものであるのが好ましい。これにより、層形成用組成物１’の流動性を特に優れたものとし、三次元造形物１０の生産性を特に優れたものとすることができるとともに、製造される三次元造形物１０における不本意な凹凸の発生等をより効果的に防止し、三次元造形物１０の寸法精度を特に優れたものとすることができる。
【０２３１】
層形成用組成物１’は、複数種の粒子１１を含むものであってもよい。
層形成用組成物１’中における粒子１１の含有率は、８質量％以上９１質量％以下であるのが好ましく、１０質量％以上５３質量％以下であるのがより好ましい。
【０２３２】
これにより、層形成用組成物１’の流動性を十分に優れたものとしつつ、最終的に得られる三次元造形物１０の機械的強度を特に優れたものとすることができる。
【０２３３】
（溶剤）
層形成用組成物１’は、溶剤１２を含むものである。
【０２３４】
これにより、層形成用組成物１’の取り扱い性（取り扱いのしやすさ）を特に優れたものとすることができ、厚さの均一性がより高い層１を容易に形成することができるとともに、層１の不本意な変形をより効果的に防止することができる。
【０２３５】
層形成用組成物１’を構成する溶剤としては、例えば、水；メタノール、エタノール、イソプロパノール等のアルコール性溶剤；メチルエチルケトン、アセトン等のケトン系溶剤、エチレングリコールモノエチルエーテル、エチレングリコールモノブチルエーテル等のグリコールエーテル系溶剤；プロピレングリコール１−モノメチルエーテル２−アセタート、プロピレングリコール１−モノエチルエーテル２−アセタート等のグリコールエーテルアセテート系溶剤；ポリエチレングリコール、ポリプロピレングリコール等が挙げられ、これらから選択される１種または２種以上を組み合わせて用いることができる。
【０２３６】
中でも、層形成用組成物１’は、水系溶剤を含むものであるのが好ましく、水を含むものであるのがより好ましい。
【０２３７】
これにより、層形成用組成物１’の流動性、層形成用組成物１’を用いて形成される層１の組成の均一性を特に優れたものとすることができる。また、水は層１の形成後の除去が容易であるとともに、三次元造形物１０中に残存した場合においても悪影響を与えにくい。また、人体に対する安全性、環境問題の観点等からも有利である。また、層形成用組成物１’が後に詳述するバインダーとして水溶性樹脂を含む場合に、層形成用組成物１’中において、当該水溶性樹脂をより好適な溶解状態することができ、後に詳述するようなバインダー（水溶性樹脂）を含むことによる効果がより効果的に発揮される。
【０２３８】
水系溶剤は、水に対する溶解性の高い溶剤であればよいが、具体的には、例えば、２５℃における水に対する溶解度（水１００ｇに溶解可能な質量）が３０［ｇ／１００ｇ水］以上のものであるのが好ましく、５０［ｇ／１００ｇ水］以上のものであるのがより好ましい。
【０２３９】
層形成用組成物１’中における溶剤１２の含有率は、９質量％以上９２質量％以下であるのが好ましく、２９質量％以上８９質量％以下であるのがより好ましい。
【０２４０】
これにより、前述したような溶剤１２を含むことによる効果がより顕著に発揮されるとともに、三次元造形物１０の製造過程において溶剤１２を短時間で容易に除去することができるため、三次元造形物１０の生産性向上の観点から有利である。
【０２４１】
特に、層形成用組成物１’中における水の含有率は、１８質量％以上９２質量％以下であるのが好ましく、４７質量％以上９０質量％以下であるのがより好ましい。
これにより、前述したような効果がより顕著に発揮される。
【０２４２】
（バインダー）
層形成用組成物１’は、複数個の粒子１１、溶剤１２とともに、バインダーを含むものであってもよい。
【０２４３】
これにより、層形成用組成物１’を用いて形成された層１（特に、溶剤１２が除去された状態の層１）において、複数個の粒子１１を好適に結合（仮固定）することができ、粒子１１の不本意な飛散等を効果的に防止することができる。これにより、作業者の安全や、製造される三次元造形物１０の寸法精度のさらなる向上を図ることができる。
【０２４４】
層形成用組成物１’がバインダーを含むものである場合、層形成用組成物１’において、バインダーは溶剤１２に溶解しているものであるのが好ましい。
【０２４５】
これにより、層形成用組成物１’の流動性を特に良好なものとすることができ、層形成用組成物１’を用いて形成される層１の厚さの不本意なばらつきをより効果的に防止することができる。また、溶剤１２が除去された状態の層１を形成した際に、層１全体にわたって、より高い均一性で、バインダーを粒子１１に付着させることができ、不本意な組成のむらが発生するのをより効果的に防止することができる。このため、最終的に得られる三次元造形物１０の各部位での機械的強度の不本意なばらつきの発生をより効果的に防止することができ、三次元造形物１０の信頼性をより高いものとすることができる。
【０２４６】
バインダーとしては、層形成用組成物１’を用いて形成された層１（特に、溶剤１２が除去された状態の層１）において複数個の粒子１１を仮固定する機能を有するものであればよいが、水溶性樹脂を好適に用いることができる。
【０２４７】
水溶性樹脂を含むことにより、層形成用組成物１’が溶剤１２として水系溶剤（特に、水）を含む場合に、層形成用組成物１’中にバインダー（水溶性樹脂）を溶解状態で含ませることができ、層形成用組成物１’の流動性、取り扱い性（取り扱いの容易性）を特に優れたものとすることができる。その結果、三次元造形物１０の生産性を特に優れたものとすることができる。
【０２４８】
また、三次元造形物１０の製造過程において層１の液体２’が付与されなかった部位を、水系溶剤（特に、水）を付与することにより、容易かつ効率よく除去することができる。その結果、三次元造形物１０の生産性を特に優れたものとすることができる。また、層の除去されるべき部位が、最終的に得られた三次元造形物１０に付着、残存することを容易かつ確実に防止することができるため、三次元造形物１０の寸法精度を特に優れたものとすることができる。
【０２４９】
以下、バインダーとしての水溶性樹脂について中心に説明する。
水溶性樹脂は、少なくともその一部が水系溶剤に可溶なものであればよいが、例えば、２５℃における水に対する溶解度（水１００ｇに溶解可能な質量）が５［ｇ／１００ｇ水］以上のものであるのが好ましく、１０［ｇ／１００ｇ水］以上のものであるのがより好ましい。
【０２５０】
水溶性樹脂としては、例えば、ポリビニルアルコール（ＰＶＡ）、ポリビニルピロリドン（ＰＶＰ）、ポリカプロラクトンジオール、ポリアクリル酸ナトリウム、ポリアクリルアミド、変性ポリアミド、ポリエチレンイミン、ポリエチレンオキサイド、エチレンオキサイドとプロピレンオキサイドとのランダム共重合ポリマー等の合成ポリマー、コーンスターチ、マンナン、ペクチン、寒天、アルギン酸、デキストラン、にかわ、ゼラチン等の天然ポリマー、カルボキシメチルセルロース、ヒドロキシエチルセルロース、酸化でんぷん、変性でんぷん等の半合成ポリマー等が挙げられ、これらから選択される１種または２種以上を組み合わせて用いることができる。
【０２５１】
水溶性樹脂製品の具体例としては、例えば、メチルセルロース（信越化学社製、メトローズＳＭ−１５）、ヒドロキシエチルセルローズ（フジケミカル社製、ＡＬ−１５）、ヒドロキシプロピルセルローズ（日本ソーダ社製、ＨＰＣ−Ｍ）、カルボキシメチルセルローズ（ニチリン化学社製、ＣＭＣ−３０）、澱粉リン酸エステルナトリュウム（Ｉ）（松谷化学社製、ホスター５１００）、ポリビニールピロリドン（東京化学社製、ＰＶＰ  Ｋ−９０）、メチルビニールエーテル／無水マレイン酸コポリマー（ＧＡＦガントレット社製、ＡＮ−１３９）、ポリアクリルアミド（和光純薬社製）、変性ポリアミド（変性ナイロン）（東レ社製、ＡＱナイロン）、ポリエチレンオキサイド（製鉄化学社製、ＰＥＯ−１、明成化学工業社製、アルコックス）、エチレンオキサイドとプロピレンオキサイドとのランダム共重合ポリマー（明成化学工業社製、アルコックスＥＰ）、ポリアクリル酸ナトリウム（和光純薬社製）、カルボキシビニルポリマー／架橋型アクリル系水溶性樹脂（住友精化社製、アクペック）等が挙げられる。
【０２５２】
中でも、バインダーとしての水溶性樹脂がポリビニルアルコールである場合、三次元造形物１０の機械的強度を特に優れたものとすることができる。また、ケン化度や重合度の調整により、バインダーの特性（例えば、水溶性、耐水性等）や層形成用組成物１’の特性（例えば、粘度、粒子１１の固定力、濡れ性等）をより好適に制御することができる。このため、多様な三次元造形物１０の製造により好適に対応することができる。また、ポリビニルアルコールは、各種水溶性樹脂の中でも、安価で、かつ、供給が安定したものである。このため、生産コストを抑制しつつ、安定的な三次元造形物１０の製造を行うことができる。
【０２５３】
バインダーとしての水溶性樹脂がポリビニルアルコールを含むものである場合、当該ポリビニルアルコールのケン化度は、８５以上９０以下であるのが好ましい。これにより、水系溶剤（特に、水）に対するポリビニルアルコールの溶解度の低下を抑制することができる。そのため、層形成用組成物１’が水系溶剤（特に、水）を含むものである場合に、隣接する層１間の接着性の低下をより効果的に抑制することができる。
【０２５４】
バインダーとしての水溶性樹脂がポリビニルアルコールを含むものである場合、当該ポリビニルアルコールの重合度は、３００以上１０００以下であるのが好ましい。これにより、層形成用組成物１’が水系溶剤（特に、水）を含むものである場合に、各層１の機械的強度や隣接する層１間の接着性を特に優れたものとすることができる。
【０２５５】
また、バインダーとしての水溶性樹脂がポリビニルピロリドン（ＰＶＰ）である場合、以下のような効果が得られる。すなわち、ポリビニルピロリドンは、ガラス、金属、プラスチック等の各種材料に対する接着性に優れているため、層１のうち液体２’が付与されない部分の強度・形状の安定性を特に優れたものとし、最終的に得られる三次元造形物１０の寸法精度を特に優れたものとすることができる。また、ポリビニルピロリドンは、各種有機溶媒に対して、高い溶解性を示すため、層形成用組成物１’が有機溶剤を含む場合において、層形成用組成物１’の流動性を特に優れたものとすることができ、不本意な厚さのばらつきがより効果的に防止された層１’を好適に形成することができ、最終的に得られる三次元造形物１０の寸法精度を特に優れたものとすることができる。また、ポリビニルピロリドンは、水系溶剤（特に、水）に対しても高い溶解性を示すため、未結合粒子除去工程（造形終了後）において、各層１を構成する粒子１１のうち、結合剤（液体２’を構成する樹脂材料（重合性化合物）の反応生成物）により結合していないものを容易かつ確実に除去することができる。また、ポリビニルピロリドンは、各種着色剤との親和性に優れているため、第１の固化部形成工程において着色剤を含む液体２’を用いた場合に、着色剤が不本意に拡散してしまうのを効果的に防止することができる。
【０２５６】
バインダーとしての水溶性樹脂がポリビニルピロリドンを含むものである場合、当該ポリビニルピロリドンの重量平均分子量は、１００００以上１７０００００以下であるのが好ましく、３００００以上１５０００００以下であるのがより好ましい。
これにより、前述した機能をより効果的に発揮することができる。
【０２５７】
バインダーとしての水溶性樹脂がポリカプロラクトンジオールを含むものである場合、当該ポリカプロラクトンジオールの重量平均分子量は、１００００以上１７０００００以下であるのが好ましく、３００００以上１５０００００以下であるのがより好ましい。
これにより、前述した機能をより効果的に発揮することができる。
【０２５８】
層形成用組成物１’中において、バインダーは、層形成工程において、液状の状態（例えば、溶解状態、溶融状態等）をなすものであるのが好ましい。これにより、容易かつ確実に、層形成用組成物１’を用いて形成される層１の厚さの均一性を、より高いものとすることができる。
【０２５９】
層形成用組成物１’がバインダーを含むものである場合、層形成用組成物１’中におけるバインダーの含有率は、０．５質量％以上２５質量％以下であるのが好ましく、１．０質量％以上１０質量％以下であるのがより好ましい。
【０２６０】
これにより、前述したようなバインダーを含むことによる効果がより顕著に発揮されるとともに、層形成用組成物１’中における粒子１１等の含有率を十分に高いものとすることができ、製造される三次元造形物１０の機械的強度等を特に優れたものとすることができる。
【０２６１】
（その他の成分）
また、層形成用組成物は、前述した以外の成分を含むものであってもよい。このような成分としては、例えば、重合開始剤；重合促進剤；浸透促進剤；湿潤剤（保湿剤）；定着剤；防黴剤；防腐剤；酸化防止剤；紫外線吸収剤；キレート剤；ｐＨ調整剤等が挙げられる。
【０２６２】
《三次元造形物製造装置》
次に、本発明の三次元造形物製造装置について説明する。
【０２６３】
図９は、本発明の三次元造形物製造装置の好適な実施形態を模式的に示す断面図である。
【０２６４】
三次元造形物製造装置Ｍ１００は、液体２’、熱可塑性組成物２’’および層形成用組成物（粒子含有組成物）１’を用いて、層１を繰り返し成形し積層することにより、三次元造形物１０を製造するものである。特に、三次元造形物製造装置Ｍ１００は、前述したような本発明の三次元造形物の製造方法を行うことにより、三次元造形物１０を製造するものである。
【０２６５】
図９に示すように、三次元造形物製造装置Ｍ１００は、制御部Ｍ２と、層形成用組成物１’を収容する粒子含有組成物供給部Ｍ３と、粒子含有組成物供給部Ｍ３から供給された層形成用組成物１’を用いて層１を形成する層形成部Ｍ４と、層１に液体（第１の固化部形成用液体）２’を吐出する液体吐出部（液体付与手段）Ｍ５と、液体２’を硬化させるためのエネルギー線を照射するエネルギー線照射手段（硬化手段）Ｍ６と、第２の固化部２Ｂを形成するための熱可塑性組成物２’’を溶融した状態で付与する熱可塑性組成物付与手段Ｍ８と、熱可塑性組成物２’’を用いて形成された固化物６の高さを計測する高さ計測手段Ｍ９とを有している。
【０２６６】
制御部Ｍ２は、コンピューターＭ２１と、駆動制御部Ｍ２２とを有している。
コンピューターＭ２１は、内部にＣＰＵやメモリ等を備えて構成される一般的な卓上型コンピューター等である。コンピューターＭ２１は、三次元造形物１０の形状をモデルデータとしてデータ化し、それを平行な幾層もの薄い断面体にスライスして得られる断面データ（スライスデータ）を駆動制御部Ｍ２２に対して出力する。また、後に詳述する高さ計測手段Ｍ９により固化物６の上面の高さを計測し、当該高さに基づいて層１の厚さを調整する場合には、層１の厚さに基づいて、断面データ（スライスデータ）の書き換え（補正・修正）が行われる。
【０２６７】
駆動制御部Ｍ２２は、層形成部Ｍ４、液体吐出部Ｍ５、エネルギー線照射手段Ｍ６、熱可塑性組成物付与手段Ｍ８、高さ計測手段Ｍ９等をそれぞれに駆動する制御手段として機能する。具体的には、例えば、液体吐出部Ｍ５による液体２’の吐出パターンや吐出量、熱可塑性組成物付与手段Ｍ８による熱可塑性組成物２’’の加熱温度や射出パターン、射出量、粒子含有組成物供給部Ｍ３からの層形成用組成物１’の供給量、ステージ（昇降ステージ）Ｍ４１の下降量等を制御する。
【０２６８】
粒子含有組成物供給部Ｍ３は、駆動制御部Ｍ２２からの指令により移動し、内部に収容された層形成用組成物１’が、ステージＭ４１に供給されるように構成されている。
【０２６９】
層形成部Ｍ４は、層形成用組成物１’が供給され、層形成用組成物１’により形成された層１を支持するステージ（昇降ステージ）Ｍ４１と、ステージＭ４１に保持された層形成用組成物１’を平坦化しつつ層１を形成する平坦化手段（スキージー）Ｍ４２と、平坦化手段Ｍ４２の動作を規制するガイドレールＭ４３と、昇降ステージＭ４１を取り囲み、昇降ステージＭ４１に密着するように設けられた枠体Ｍ４５とを有している。
【０２７０】
昇降ステージＭ４１は、先に形成された層１の上に、新たな層１を形成するのに際して、駆動制御部Ｍ２２からの指令により所定量だけ順次下降する。この昇降ステージＭ４１の下降量と後に詳述する平坦化手段Ｍ４２の高さとにより、新たに形成される層１の厚さが規定される。
【０２７１】
ステージＭ４１は、表面（層形成用組成物１’、液体２’、熱可塑性組成物２’’が付与される部位。第１の領域Ｍ４１１および第２の領域Ｍ４１２を含む部位）が平坦なものである。これにより、厚さの均一性の高い層１を容易かつ確実に形成することができる。また、固化物６の上面の高さに基づいて、新たに形成される層１の厚さを好適に調整することができる。
【０２７２】
ステージＭ４１は、高強度の材料で構成されたものであるのが好ましい。ステージＭ４１の構成材料としては、例えば、ステンレス鋼等の各種金属材料等が挙げられる。
【０２７３】
また、ステージＭ４１の表面（層形成用組成物１’、液体２’、熱可塑性組成物２’’が付与される部位。第１の領域Ｍ４１１および第２の領域Ｍ４１２を含む部位）には、表面処理が施されていてもよい。これにより、例えば、層形成用組成物１’の構成材料や液体２’の構成材料がステージＭ４１に強固に付着してしまうことをより効果的に防止したり、ステージＭ４１の耐久性を特に優れたものとし、三次元造形物１０のより長期間にわたる安定的な生産を図ったりすることができる。ステージＭ４１の表面の表面処理に用いられる材料としては、例えば、ポリテトラフルオロエチレン等のフッ素系樹脂等が挙げられる。
【０２７４】
平坦化手段Ｍ４２としてのスキージーは、Ｙ方向に延在する長手形状を有するものであり、下部先端が尖った刃状の形状を有するブレードを備えている。
【０２７５】
平坦化手段Ｍ４２により、層形成用組成物１’が平坦化されることにより形成される層１は、高さ計測手段Ｍ９による固化物６の上面の高さ等の情報に基づいて、必要に応じて好適に調整されたものであるため、層形成用組成物１’の構成成分（例えば、粒子１１）が、層形成工程の終了時において固化部２の上面に不本意に残存することを防止することができる。
【０２７６】
なお、ブレードは、平坦化手段（スキージー）Ｍ４２による層形成用組成物１’の拡散が円滑に行えるように、ブレードに微小振動を与えるバイブレーション機構（図示せず）を備えていてもよい。
【０２７７】
また、三次元造形物製造装置Ｍ１００は、例えば、ステージＭ４１の第２の領域Ｍ４１２に形成された固化物６の上面に平坦化手段Ｍ４２を当接した際に平坦化手段Ｍ４２に加わる応力を検出する応力検出手段（図示せず）を備えるものであってもよい。
【０２７８】
これにより、例えば、平坦化手段Ｍ４２を固化物６の上面に当接させた場合において、平坦化手段Ｍ４２に所定の応力が所定値になる状態を、層１の形成時における平坦化手段Ｍ４２の高さとして決定することができる。
【０２７９】
なお、平坦化手段Ｍ４２の固化物６への当接は、ステージＭ４１と平坦化手段Ｍ４２とをＺ方向に相対的に移動させることにより好適に行うことができ、例えば、平坦化手段Ｍ４２を下方向に移動させることにより行ってもよいし、ステージＭ４１を上方向に移動させることにより行ってもよい。
【０２８０】
液体吐出部（液体付与手段）Ｍ５は、インクジェット法により、層１に液体２’を吐出するものである。このような液体吐出部（液体付与手段）Ｍ５を備えることにより、微細なパターンで液体２’を付与することができ、微細な構造を有する三次元造形物１０であっても特に生産性良く製造することができる。
【０２８１】
液滴吐出方式（インクジェット法の方式）としては、ピエゾ方式や、液体２’を加熱して発生した泡（バブル）により液体２’を吐出させる方式等を用いることができるが、液体２’の構成成分の変質のし難さ等の観点から、ピエゾ方式が好ましい。
【０２８２】
液体吐出部（液体付与手段）Ｍ５は、駆動制御部Ｍ２２からの指令により、各層１において形成すべきパターン、層１の各部において付与する液体２’の量が制御されている。液体吐出部（液体付与手段）Ｍ５による液体２’の吐出パターン、吐出量等は、スライスデータに基づいて決定される。これにより、必要十分な量の液体２’を付与することができ、所望のパターンの第１の固化部２Ａを確実に形成することができ、三次元造形物１０の寸法精度等をより確実に優れたものとすることができる。また、液体２’が着色剤を含むものである場合、所望の色調を確実に得ることができ、層１の厚みの変更に伴い、不本意な色調の変化が生じること、色バランスが不本意に崩れてしまうこと等を確実に防止することができる。
【０２８３】
エネルギー線照射手段（硬化手段）Ｍ６は、層１に付与された液体２’を硬化させるためのエネルギー線を照射するものである。
【０２８４】
エネルギー線照射手段Ｍ６が照射するエネルギー線の種類は、液体２’の構成材料により異なるが、例えば、紫外線、可視光線、赤外線、Ｘ線、γ線、電子線、イオンビーム等が挙げられる。中でも、コスト面、三次元造形物１０の生産性の観点から、紫外線を用いるのが好ましい。
【０２８５】
熱可塑性組成物付与手段Ｍ８は、溶融した熱可塑性組成物２’’を射出するものである。このような熱可塑性組成物付与手段Ｍ８を備えることにより、所望の形状の固化部２（第２の固化部２Ｂ）を形成することができる。特に、層１上に固化部２を形成する場合において、固化部２の形成用材料（熱可塑性組成物２’’）の層１中への不本意な浸透を防止し、所望の形状の固化部２（第２の固化部２Ｂ）を形成することができる。また、第２の固化部２Ｂおよび固化物６を同一条件（例えば、同一厚さ、同一密度）のものとして好適に形成することができる。
【０２８６】
熱可塑性組成物付与手段Ｍ８は、図示しないロール状部材の外周に巻き付けられ、当該ロール状部材から送り出されたフィラメント状の熱可塑性組成物２’’が、図示しない加熱手段により加熱溶融され、この溶融した熱可塑性組成物２’’がノズルＭ８１から、射出されるように構成されている。
【０２８７】
熱可塑性組成物付与手段Ｍ８は、駆動制御部Ｍ２２からの指令により、形成すべきパターン、付与する熱可塑性組成物２’’の量が制御されている。熱可塑性組成物付与手段Ｍ８による熱可塑性組成物２’’の射出パターン、射出量等は、スライスデータに基づいて決定される。これにより、必要十分な量の熱可塑性組成物２’’を付与することができ、所望のパターンの第２の固化部２Ｂを確実に形成することができ、三次元造形物１０の寸法精度、機械的強度をより確実に優れたものとすることができる。
【０２８８】
高さ計測手段Ｍ９は、固化物６の上面の高さを計測するものである。
固化物６の上面の高さの情報は、高さ計測手段Ｍ９から制御部Ｍ２に送信され、形成される層１の厚さ、平坦化手段Ｍ４２の相対的な高さの調整に利用される。
【０２８９】
また、図９に示す構成では、高さ計測手段Ｍ９は、固化物６の上方からの焦点距離を求めることにより、固化物６の高さを求めるものである。このような構成であることにより、高さ計測手段Ｍ９を移動させることなく、固化物６の高さを計測することができるため、固化物６の高さの計測に要する時間を短いものとすることができ、三次元造形物１０の生産性を特に優れたものとすることができる。
【０２９０】
前述したような本発明の三次元造形物製造装置によれば、色調、意匠性の選択の幅が広く、外観に応じた物性を有する三次元造形物を生産性よく製造することができる。
【０２９１】
特に、本実施形態の三次元造形物製造装置によれば、寸法精度等に優れた三次元造形物を効率よく製造することができる。
【０２９２】
《三次元造形物》
本発明の三次元造形物は、前述したような三次元造形法（特に、本発明の製造方法）を用いて製造されたものであり、外表面の少なくとも一部を含む領域である第１の部位が、硬化性樹脂の硬化物を含む材料で構成されたものであり、第１の部位以外の部位の少なくとも一部の領域である第２の部位が、熱可塑性樹脂を含む材料で構成されたものである。
【０２９３】
これにより、意匠性に優れ、外観に応じた物性を有する三次元造形物を提供することができる。
【０２９４】
このような三次元造形物は、前述したような本発明の三次元造形物製造装置を用いて好適に製造することができる。
【０２９５】
本発明の三次元造形物の用途は、特に限定されないが、例えば、人形、フィギュア等の鑑賞物・展示物；インプラント等の医療機器等が挙げられる。
【０２９６】
また、本発明の三次元造形物は、プロトタイプ、量産品、オーダーメード品のいずれに適用されるものであってもよい。
【０２９７】
以上、本発明の好適な実施形態について説明したが、本発明は、これらに限定されるものではない。
【０２９８】
例えば、本発明の三次元造形物製造装置、三次元造形物では、各部の構成は、同様の機能を発揮する任意の構成のものに置換することができ、また、任意の構成を付加することもできる。例えば、本発明の三次元造形物製造装置は、図示しない加熱手段や減圧手段を備えていてもよい。これにより、例えば、層形成用組成物から溶剤を効率よく除去することができ、三次元造形物の生産性を特に優れたものとすることができる。また、本発明の三次元造形物製造装置は、図示しない冷却手段を備えていてもよい。これにより、例えば、熱可塑性組成物付与手段から付与された溶融状態の熱可塑性組成物を速やかに十分な形状の安定性を有する固化部とすることができ、三次元造形物の生産性を特に優れたものとすることができる。
【０２９９】
また、前述した実施形態では、全ての層に対して、固化部を形成するものとして説明したが、固化部が形成されない層を有していてもよい。例えば、ステージの直上に形成された層に対して、固化部を形成しないものとし、犠牲層として機能させてもよい。
【０３００】
また、前述した実施形態では、層形成工程、第１の固化部形成工程および第２の固化部形成工程を、一連の工程として繰り返し行う場合について、中心的に説明したが、繰り返し行う一連の工程は、各サイクルで異なるものであってもよい、例えば、上記の工程のうち、第１の固化部形成工程を省略したサイクルを有するものであってもよいし、第２の固化部形成工程を省略したサイクルを有するものであってもよい。
【０３０１】
また、本発明の三次元造形物の製造方法においては、工程・処理の順番は、前述した物に限定されず、その少なくとも一部を入れ替えて行ってもよい。例えば、前述した実施形態では、２回目以降の第２の固化部形成工程（ｎを１以上の整数とした場合に、下からｎ＋１番目の層１に埋没する第２の固化部２Ｂを形成する第２の固化部形成工程）は、その下層（下からｎ番目の層１）に第１の固化部２Ａを形成した後に行うものとして説明したが、２回目以降の第２の固化部形成工程（下からｎ＋１番目の層１に埋没する第２の固化部２Ｂを形成する第２の固化部形成工程）は、その下層（下からｎ番目の層１）に第１の固化部２Ａを形成する前に行うものであってもよい。
【０３０２】
また、例えば、各第１の固化部（硬化部）の形成のために行う硬化処理は、各第１の固化部（硬化部）に対応するパターンを形成するごとに繰り返し行うものでなくてもよく、硬化されていないパターンが複数の層に設けられた積層体を形成した後に一括して行うもの等であってもよい。
【０３０３】
また、前述した実施形態では、層形成用組成物が溶剤を含むものである場合について代表的に説明したが、層形成用組成物は、溶剤を含まないものであってもよい。
【０３０４】
また、前述した実施形態では、三次元造形物が第１の部位と第２の部位とからなるものである場合について代表的に説明したが、例えば、第１の部位、第２の部位以外の部位を有していてもよい。
【０３０５】
また、前述した実施形態では、三次元造形物が第１の固化部と第２の固化部とからなるものである場合について代表的に説明したが、例えば、第１の固化部、第２の固化部以外の固化部を形成してもよい。例えば、溶剤を含む状態の層（複数個の粒子を含む層）上に、液体（固化部形成用液体）を付与することにより固化部（第３の固化部）を形成してもよい。このように、溶剤を含む状態の層上に液体（固化部形成用液体）を付与することにより、当該液体は、層中での浸透が防止され、前記層上に所望の形状を有する固化部（第３の固化部）を容易かつ確実に形成することができる。
【０３０６】
また、前述した実施形態では、第１の部位を、複数の粒子で構成された層中に、インクジェット法で液体を付与することにより形成する場合について代表的に説明したが、本発明において、第１の部位は、インクジェット法により液体を吐出してその後硬化させることにより形成されたものであればよく、例えば、粒子を含まない部位に付与して形成されたものであってもよい。
【０３０７】
また、前述した実施形態では、溶融した熱可塑性組成物、インクジェット法により吐出される液体に加え、複数個の粒子を含む層形成用組成物（粒子含有組成物）を用いて三次元造形物を製造する場合について説明したが、本発明では、複数個の粒子を含む層形成用組成物（粒子含有組成物）を用いなくてもよい。このような場合、三次元造形物は、溶融した熱可塑性組成物を用いて形成された固化部、インクジェット法により吐出された液体により形成された固化部（硬化部）を含む層が、積層されることにより形成されたものとして得られる。
【０３０８】
また、前述した実施形態では、三次元造形物の外表面の一部（三次元造形物の底面の一部を除く全外表面）が第１の部位である場合について代表的に説明したが、本発明においては、第１の部位は、三次元造形物の全外表面であってもよい。また、前述した実施形態では、三次元造形物の外表面のうち通常の使用形態において視認されうる外表面全体が第１の部位であるものとして説明したが、三次元造形物の外表面のうち通常の使用形態において視認されうる外表面の一部が第１の部位以外の部位（例えば、第２の部位）であってもよい。
【０３０９】
また、本発明の製造方法においては、必要に応じて、前処理工程、中間処理工程、後処理工程を行ってもよい。
【０３１０】
前処理工程としては、例えば、ステージの清掃工程等が挙げられる。
後処理工程としては、例えば、洗浄工程、バリ取り等を行う形状調整工程、着色工程、被覆層形成工程、未硬化の重合性化合物（硬化性樹脂材料）を確実に硬化させるための光照射処理や加熱処理を行う硬化完了工程等が挙げられる。
【０３１１】
また、前述した実施形態では、層の厚さの決定に用いられる固化物が、造形ステージ上の、目的とする三次元造形物の実体部を構成する部位が形成される第１の領域とは異なる第２の領域に形成されるものである場合について説明したが、層の厚さの決定に用いられる固化物は、第１の領域に形成されたもの、特に、三次元造形物の実体部の一部であってもよい。
【０３１２】
また、前述した実施形態では、層の厚さの決定に用いられる固化物の上面の高さを、固化物の上面からの観察により求める場合について代表的に説明したが、固化物の上面の高さは、固化物の側面からの観察により求めてもよい。
【０３１３】
前述した実施形態では、高さ計測手段として固定されたものを用いる場合について代表的に説明したが、高さ計測手段は移動可能なもの（例えば、ステージのＸＹ方向に移動可能なもの）であってもよい。これにより、例えば、固化物の上面の高さを複数の点について計測することができる。
【０３１４】
また、前述した実施形態では、数回の工程にわたって積み重ねるようにして形成された複数の固化物が、いずれも同一形状、同一面積を有するものである場合について代表的に説明したが、例えば、積み重ねられる複数の固化物は、上側に向かって面積が順次減少するものであり、複数の固化物が積み重ねられてなる積層体は、例えば、ピラミッド状等の形状をなすものであってもよい。このような場合であっても、前記と同様の効果が得られる。
また、本発明において、層の厚さの決定に用いられる固化物は形成しなくてもよい。
【０３１５】
また、本発明の三次元造形物製造装置は、粒子含有組成物供給部から供給された層形成用組成物（粒子含有組成物）のうち層の形成に用いられなかったものを回収するための、図示しない回収機構を備えるものであってもよい。これにより、層形成部に余剰の層形成用組成物（粒子含有組成物）が蓄積されることを防止しつつ、十分な量の層形成用組成物（粒子含有組成物）を供給することができるため、層における欠陥の発生をより効果的に防止しつつ、より安定的に三次元造形物を製造することができる。また、回収した層形成用組成物（粒子含有組成物）を、再度、三次元造形物の製造に用いることができるため、三次元造形物の製造コストの低減に寄与することができ、また、省資源の観点からも好ましい。
【０３１６】
また、本発明の三次元造形物製造装置は、未結合粒子除去工程で除去された層形成用組成物（粒子含有組成物）を回収するための回収機構を備えていてもよい。
【符号の説明】
【０３１７】
１０…三次元造形物
１…層
１’…粒子含有組成物（層形成用組成物）
１１…粒子
１２…溶剤
２…固化部
２Ａ…第１の固化部（硬化部）
２Ｂ…第２の固化部
２’…液体（第１の固化部形成用液体）
２’’…熱可塑性組成物（第２の固化部形成用材料）
３…結合部
４…空間
６…固化物
Ｍ１００…三次元造形物製造装置
Ｍ２…制御部
Ｍ２１…コンピューター
Ｍ２２…駆動制御部
Ｍ３…粒子含有組成物供給部
Ｍ４…層形成部
Ｍ４１…ステージ（昇降ステージ、支持体）
Ｍ４１１…第１の領域
Ｍ４１２…第２の領域
Ｍ４２…平坦化手段（スキージー）
Ｍ４３…ガイドレール
Ｍ４５…枠体
Ｍ５…液体吐出部（液体付与手段）
Ｍ６…エネルギー線照射手段（硬化手段）
Ｍ８…熱可塑性組成物付与手段
Ｍ８１…ノズル
Ｍ９…高さ計測手段
【図１】
2016088004.tif 000003
【図２】
2016088004.tif 000004
【図３】
2016088004.tif 000005
【図４】
2016088004.tif 000006
【図５】
2016088004.tif 000007
【図６】
2016088004.tif 000008
【図７】
2016088004.tif 000009
【図８】
2016088004.tif 000010
【図９】
2016088004.tif 000011